(57)【要約】【課題】ロタキサンモノマーを使用することの効果をより一層高め、生産性が高く、高品質な材料を製造できる、ロタキサンモノマーを含む硬化性組成物を提供する。【解決手段】（Ａ）環状分子と、該環状分子の環内を貫通する軸分子と、からなる複合分子構造を有し、一つの軸分子当たりに該環状分子が包接し得る最大包接数を１としたとき、該環状分子の平均の包接数が０．０５以上０．２０以下の範囲にあり、かつ重合性官能基を有するロタキサンモノマー１００質量部に対して、（Ｂ）前記（Ａ）ロタキサンモノマーの前記重合性官能基と重合し得る重合性官能基を有する重合性モノマーを含む重合性モノマー組成物を１００〜１０００００質量部含有する硬化性組成物である。【選択図】図１
2020076010.tif 000002
【特許請求の範囲】
【請求項１】
（Ａ）環状分子と、該環状分子の環内を貫通する軸分子と、からなる複合分子構造を有し、一つの軸分子当たりに該環状分子が包接し得る最大包接数を１としたとき、該環状分子の平均の包接数が０．０５以上０．２０以下の範囲にあり、かつ重合性官能基を有するロタキサンモノマー  １００質量部に対して、
（Ｂ）前記（Ａ）ロタキサンモノマーの前記重合性官能基と重合し得る重合性官能基を有する重合性モノマーを含む重合性モノマー組成物  １００〜１０００００質量部を含有する硬化性組成物。
【請求項２】
前記（Ａ）ロタキサンモノマーの水酸基価が、７０ｍｇＫＯＨ／ｇ以下である請求項１に記載の硬化性組成物。
【請求項３】
前記（Ａ）ロタキサンモノマーが、前記環状分子が脱離しない様に、前記軸分子の両末端に嵩高い基を有する請求項１又は２に記載の硬化性組成物。
【請求項４】
前記（Ａ）ロタキサンモノマーの前記環状分子が、反応性官能基を有し、
該反応性官能基が反応して該環状分子に側鎖が導入されてなり、
前記全環状分子における全反応性官能基の６％以上６０％以下に該側鎖が導入されてなり、かつ
前記（Ａ）ロタキサンモノマーの前記重合性官能基が、該側鎖に導入されてなる請求項１〜３の何れかに記載の硬化性組成物。
【請求項５】
前記（Ａ）ロタキサンモノマーの前記重合性官能基が、水酸基を含み、
前記（Ｂ）重合性モノマー組成物が、（Ｂ１）イソ（チオ）シアネート基を有するイソ（チオ）シアネート化合物を含む請求項１〜４の何れかに記載の硬化性組成物。
【請求項６】
前記（Ｂ）重合性モノマー組成物が、
（Ｂ２）エポキシ基を有するエポキシ基含有モノマー、
（Ｂ３）水酸基、およびチオール基から選ばれる基を少なくとも１つ有する（チ）オール化合物、並びに
（Ｂ４）アミノ基を有するアミノ基含有モノマー
から選ばれるモノマーをさらに含む請求項５に記載の硬化性組成物。
【請求項７】
前記（Ａ）ロタキサンモノマーの前記重合性官能基が、（メタ）アクリレート基を含み、
前記（Ｂ）重合性モノマー組成物が、（メタ）アクリレート基を有する（メタ）アクリレート化合物を含む請求項１〜４の何れかに記載の硬化性組成物。
【請求項８】
請求項１〜６の何れかに記載の硬化性組成物を硬化して得られる研磨用パッド。
【請求項９】
請求項１〜７の何れかに記載の硬化性組成物において、
前記（Ａ）ロタキサンモノマーの前記環状分子が、フォトクロミック特性を発揮する部位を有することを特徴とするフォトクロミック硬化性組成物。
【請求項１０】
請求項９に記載のフォトクロミック硬化性組成物を硬化して得られるフォトクロミック硬化体。
【発明の詳細な説明】
【技術分野】
【０００１】
本発明は、ロタキサンモノマーを含む新規な硬化性組成物、および該硬化性組成物より得られる新規な硬化体に関する。
【背景技術】
【０００２】
ロタキサンは、環状分子と、その環状分子を串刺し状に貫通する直鎖状分子（軸分子）と、からなる特異的な複合分子構造を有している。そして、この軸分子の両末端に配置され、前記環状分子と軸分子との分離（脱離）を防止する嵩高い基（封鎖基）を有するものが一般的にロタキサンと言われ、また、該封鎖基を有していないものが擬ロタキサンと言われている。この擬ロタキサンであっても、擬ロタキサン自体が他ポリマーマトリックスに組み込まれ、環状分子が脱離しないようにすれば、当然、ロタキサンが他ポリマーマトリックスに組み込まれた場合と同じ働きをする。
【０００３】
このロタキサンにおいては、前記環状分子が軸分子上を相対的に移動できるため、種々の特性、特に優れた機械特性を有しており、種々の応用展開が期待されている。そして、これら特性を様々な材料に付与するために、該ロタキサン構造に、さらに重合性官能基を導入し、各種ポリマー材料に導入する試みが多数なされている。
【０００４】
具体的な開発例として、例えば、特許文献１に示されるように、コンタクトレンズ等の光学材料や、特許文献２〜４に記載されているように、熱硬化型ポリウレタンに展開することで、ローラー、ベルト、シーリング、電子材料や光学製品等が挙げられる。
【０００５】
光学材料としては、以下の用途においても、該ロタキサンモノマーが使用されている。具体的には、フォトクロミック眼鏡レンズの分野である。フォトクロミック眼鏡レンズとは、太陽光のような紫外線を含む光が照射される屋外ではレンズが速やかに着色してサングラスとして機能し、そのような光の照射がない屋内においては退色して透明な通常の眼鏡として機能するものであり、近年その需要は増大している。最近では、フォトクロミック眼鏡用途のフォトクロミック組成物に、ポリロタキサンモノマーを含んでなるフォトクロミック組成物が開示されている（特許文献５〜８参照）。特許文献５〜８では、フォトクロミック組成物にポリロタキサンモノマーを含有させることにより、ポリロタキサンモノマーの架橋による機械強度の向上と、ポリロタキサン（モノマー）周りの自由空間の存在による優れたフォトクロミック性（発色濃度、及び退色速度）とを両立させている。特許文献５〜８では、このような光学材料を成形する為の手法もいくつか開示されている。
【０００６】
また、ポリロタキサンモノマーは、研磨用部材である、研磨用パッド材への適用が検討されている。具体的には、ＣＭＰ（Ｃｈｅｍｉｃａｌ  Ｍｅｃｈａｎｉｃａｌ  Ｐｏｌｉｓｈｉｎｇ）法におけるパッド材（以下、研磨用パッドとする場合もある）として使用されるものである。ＣＭＰ法は、優れた表面平坦性を付与する研磨方法であり、特に、液晶ディスプレイ（ＬＣＤ）、ハードディスク用ガラス基盤、シリコンウェハ、半導体デバイスの製造プロセスで採用されている。
【０００７】
前記ＣＭＰ法では、通常、研磨加工時に砥粒をアルカリ溶液、又は酸溶液に分散させたスラリー（研磨液）を供給して研磨する方式が一般的に採用されている。すなわち、被研磨物は、スラリー中の砥粒により機械的作用と、アルカリ溶液、又は酸溶液により化学的作用とにより平坦化される。通常、該スラリーを被研磨物の表面に供給し、研磨パッド材を滑らしつつ該表面に接触させることにより、該研磨物の表面を平坦化する。
【０００８】
このような研磨パッドの材質としては、ウレタン硬化性組成物から得られる研磨材が知られている（特許文献９参照）。さらに、より耐摩耗性が向上できるものとして、ポリイソシアネート化合物としてｐ−フェニレンジイソシアネートを使用した研磨材が知られている（特許文献１０参照）。このような研磨パッド材にポリロタキサンモノマーを導入すれば、より高性能なパッドが製造できることが予測できる。現に、特許文献２〜４では、ポリロタキサンモノマーを用いたウレタン樹脂が、その優れた機械特性を発現できることから、研磨パッドへ使用できることが記載されている。
【先行技術文献】
【特許文献】
【０００９】
【特許文献１】国際公開第２００５／０９５４９３号
【特許文献２】国際公開ＷＯ２０１５／１５９８７５号
【特許文献３】特開２０１７−４８３０５号公報
【特許文献４】特開２０１７−７５３０１号公報
【特許文献５】国際公開第２０１５／０６８７９８号
【特許文献６】国際公開第２０１７／０３８９５７号
【特許文献７】国際公開第２０１６／１４３９１０号
【特許文献８】国際公開第２０１８／０３０２５７号
【特許文献９】特開２００７−７７２０７号公報
【特許文献１０】特開２０１５−１７８５５８号公報
【発明の概要】
【発明が解決しようとする課題】
【００１０】
以上の通り、ロタキサンモノマーは、それを使用した重合硬化物（ポリマー）に優れた機能を付与することができるため、多方面での検討がなされている。しかしながら、本発明者等の検討によれば、従来技術においては以下の点で改善の余地があることが分かった。
【００１１】
例えば、特許文献２〜４の実施例に記載されているようなウレタン樹脂にロタキサンモノマーを導入した場合には、イソシアネート基を有する化合物と、ポリロタキサンモノマーとの反応を厳密に制御しなければならないという点で改善の余地があった。
【００１２】
さらに、特許文献１、５〜８の実施例で示されているような硬化体は、優れた性能を示すが、近年は、それ以上の機械的物性を示すものが必要となり、その点で改善の余地があった。
【００１３】
したがって、本発明の目的は、ロタキサンモノマーを使用することの効果をより一層高め、生産性が高く、高品質な材料を製造できる、ロタキサンモノマーを含む硬化性組成物を提供することにある。
【課題を解決するための手段】
【００１４】
本発明者等は、上記課題を解決するために鋭意検討を重ねた。そして、ロタキサンモノマーを含む硬化性組成物の素性を調べた。ロタキサンを含む硬化組成物より得られる硬化体が優れた効果を発揮するのは、環状分子が軸分子中をスライドすることから発現されるものと考えられる。そのため、特許文献９、１０に記載されている研磨パッドの用途に、単に、公知のポリロタキサンをウレタン樹脂に組み込むよりも、そのスライド効果を最大限発揮できるロタキサンモノマーの分子構造とすることにより、より効果の高い硬化体が得られるものと考え、検討を行った。そこで、本発明者等は、軸分子内に存在する環状分子の数（軸分子が貫通している環状分子の数）が重要になるのではないかと考えた。すなわち、軸分子に対して、包接した環状分子の数が多過ぎても、少な過ぎても、スライド効果が十分に発揮できないのではないかと考え、環状分子の包接数を検討した。その結果、特に、他の重合性モノマーとロタキサンモノマーとを共重合して硬化体を得る場合には、該包接数を特定の範囲とすることにより、スライド効果をより一層向上できることを見出し、本発明を完成するに至った。
【００１５】
すなわち、本発明は、
（Ａ）環状分子と、該環状分子の環内を貫通する軸分子と、からなる複合分子構造を有し、一つの軸分子当たりに該環状分子が包接し得る最大包接数を１としたとき、該環状分子の平均の包接数が０．０５以上０．２０以下の範囲にあり、かつ重合性官能基を分子内に有するロタキサンモノマー（以下、単に「（Ａ）ロタキサンモノマー」、又は「（Ａ）成分」とする場合もある。）１００質量部に対して、
（Ｂ）前記（Ａ）ロタキサンモノマーの前記重合性官能基と重合し得る重合性官能基を有する重合性モノマー（以下、単に「重合性モノマー」とする場合もある。）を少なくとも含む重合性モノマー組成物（以下、単に「（Ｂ）重合性モノマー組成物」、又は「（Ｂ）組成物」とする場合もある。）を１００〜１０００００質量部含む硬化性組成物である。
【００１６】
さらに、反応性をより制御し易くするためには、前記（Ａ）ロタキサンモノマーの水酸基価が、７０ｍｇＫＯＨ／ｇ以下とすることが好ましい。特に、前記（Ｂ）重合性モノマー組成物に含まれる重合性モノマーがイソ（チオ）シアネート基を有する化合物である場合に、より顕著な効果を発揮する。水酸基価を７０ｍｇＫＯＨ／ｇ以下とすることにより、イソ（チオ）シアネート基を有するような重合性モノマーとの反応性を制御することができる。その結果、高性能な硬化体を得ることができる。なお、市販されている（Ａ）ロタキサンモノマーは、水酸基価が７０ｍｇＫＯＨ／ｇを超えるものが通常である。
第二の本発明は、本発明を硬化して得られる研磨用パッドである。
【００１７】
第三の本発明は、前記（Ａ）ロタキサンモノマーの前記環状分子が、フォトクロミック特性を発揮する部位を有するフォトクロミック硬化性組成物である。
【００１８】
第四の本発明は、第三の本発明を硬化して得られるフォトクロミック硬化体である。
【発明の効果】
【００１９】
本発明において、ロタキサンモノマーは、他の重合性モノマーと混合して得られる硬化性組成物として使用する場合に、特に優れた効果を発揮する。すなわち、該硬化性組成物から得られる硬化体、例えば、研磨用パッドとなる発泡ウレタンやレンズ（特に、フォトクロミック化合物を含むレンズ）の機械特性、耐摩耗性、フォトクロミック性を向上できる。
【００２０】
そして、該ロタキサンモノマーを含む硬化性組成物から得られるフォトクロミック硬化体は、優れたフォトクロミック特性を発現しつつ、生産性も向上したものとなる。また、該ロタキサンモノマーを含む硬化性組成物から得られる研磨用パッドは、優れた機械特性、研磨特性、耐摩耗性を発現しつつ、生産性にも優れたパッドとなる。さらには、該硬化性組成物の保存安定性をも向上できる。
【図面の簡単な説明】
【００２１】
【図１】本発明で使用可能な（Ａ）ロタキサンモノマーの一例を示した概略図である。
【発明を実施するための形態】
【００２２】
本発明において、
（Ａ）ロタキサンモノマーは、環状分子と、該環状分子の環内を貫通する軸分子と、からなる複合分子構造を有し、かつ重合性官能基を分子内に有するものである。そして、一つの軸分子当たりに該環状分子が包接し得る最大包接数を１としたとき、該環状分子の平均の包接数が０．０５以上０．２０以下の範囲にあるロタキサンモノマーを、特定量、その他の（Ｂ）重合性モノマー組成物と組み合わせて使用することを特徴とする。なお、（Ｂ）重合性モノマー組成物は、含有する重合性モノマーが（Ａ）成分を含めて、共重合できるモノマーからなる組成物を指す。
先ず、本発明で使用する（Ａ）ロタキサンモノマーについて説明する。
【００２３】
（Ａ）ロタキサンモノマー
ロタキサンモノマーは公知の化合物であり、図１に示されているように、全体として“１”で示されているポリロタキサン分子は、鎖状の軸分子“２”と環状分子“３”とから形成されている複合分子構造を有している。即ち、鎖状の軸分子“２”を環状分子“３”が包接しており、環状分子“３”が有する環の内部を軸分子“２”が貫通している。
【００２４】
従って、環状分子“３”は、軸分子“２”上を自由にスライドし得るのであるが、軸分子“２”の両端には、嵩高い末端基“４”が形成されており、環状分子“３”の軸分子“２”からの脱落が防止されているものを使用することが好ましい。本発明においては、その他の（Ｂ）重合性モノマーを使用するため、この（Ｂ）重合性モノマーと（Ａ）ロタキサンモノマーとを反応させれば、環状分子“３”の脱離を防ぐことも可能である。ただし、（Ａ）ロタキサンモノマー自体の生産のし易さ、硬化体中に、環状分子“３”が軸分子“２”上をスライドする構造を効率よく取り入れるためには、嵩高い末端基“４”を軸分子の両末端に有することが好ましい。
【００２５】
前記ロタキサンモノマーは、該環状分子“３”が軸分子“２”上をスライド可能である。その為、フォロクトミック硬化体に使用すれば、フォトクロミック化合物周辺に自由空間を形成し易くなると考えられる。
【００２６】
さらに、前記スライド可能な効果は、硬化体の耐摩耗性を向上させ、低いヒステリシスロスを発現する等、優れた機械特性を発現できるものと考えられる。その為、研磨用のパッド剤に使用すれば、優れた研磨特性、および、耐摩耗性を発現できる。
【００２７】
本発明においては、このような効果を最大限発揮させるために、一つの軸分子当たりに該環状分子が包接し得る最大包接数を１としたとき、該環状分子の平均の包接数が０．０５以上０．２０以下の範囲にある（Ａ）ポリロタキサンモノマーを使用することを特徴とする。
【００２８】
本発明で使用する（Ａ）ロタキサンモノマーにおいて、軸分子としては、種々のものが知られており、例えば、軸分子の鎖状構造部分としては、環状分子が有する環を貫通し得る限りにおいて直鎖状或いは分岐鎖であってよく、一般にポリマーにより形成される。
【００２９】
＜軸分子；（Ａ）ロタキサンモノマー＞
このような軸分子の鎖状構造部分を形成するポリマーとしては、ポリビニルアルコール、ポリビニルピロリドン、セルロース系樹脂（カルボキシメチルセルロース、ヒドロキシエチルセルロース、ヒドロキシプロピルセルロースなど）、ポリアクリルアミド、ポリエチレンオキサイド、ポリエチレングリコール、ポリプロピレングリコール、ポリビニルアセタール、ポリビニルメチルエーテル、ポリアミン、ポリエチレンイミン、カゼイン、ゼラチン、でんぷん、オレフィン系樹脂（ポリエチレン、ポリプロピレンなど）、ポリエステル、ポリ塩化ビニル、スチレン系樹脂（ポリスチレン、アクリロニトリル−スチレン共重合樹脂など）、アクリル系樹脂（ポリ（メタ）アクリレート酸、ポリメチルメタクリレート、ポリメチルアクリレート、アクリロニトリル−メチルアクリレート共重合樹脂など）、ポリカーボネート、ポリウレタン、塩化ビニル−酢酸ビニル共重合樹脂、ポリビニルブチラール、ポリイソブチレン、ポリテトラヒドロフラン、ポリアニリン、アクリロニトリル−ブタジエン−スチレン共重合体（ＡＢＳ樹脂）、ポリアミド（ナイロンなど）、ポリイミド、ポリジエン（ポリイソプレン、ポリブタジエンなど）、ポリシロキサン（ポリジメチルシロキサンなど）、ポリスルホン、ポリイミン、ポリ無水酢酸、ポリ尿素、ポリスルフィド、ポリフォスファゼン、ポリケトンポリフェニレン、ポリハロオレフィン等を挙げることができる。これらのポリマーは、適宜共重合されていてもよく、また変性されたものであってもよい。
【００３０】
本発明で使用する（Ａ）ロタキサンモノマーにおいて、鎖状構造部分を形成するポリマーとして好適なものは、ポリエチレングリコール、ポリイソプレン、ポリイソブチレン、ポリブタジエン、ポリプロピレングリコール、ポリテトラヒドロフラン、ポリジメチルシロキサン、ポリエチレン、ポリプロピレン、ポリビニルアルコールまたはポリビニルメチルエーテルであり、ポリエチレングリコールが最も好適である。
【００３１】
上述した軸分子の分子量は、大きすぎると、他の成分、例えば、その他の重合性単量体等と混合した際に、粘度が増大し、扱いが困難となるばかりか、相溶性が悪くなる傾向がある。このような観点から、軸分子の重量平均分子量Ｍｗは、１０００〜１００００であることが好ましい。本発明で使用する（Ａ）ロタキサンポリマーは、環状分子の包接数が特定の割合となっている。そのため、軸分子の重量平均分子量が前記範囲を満足することにより、得られる硬化体中において、環状分子のスライド効果を高度に発揮することができる。そのため、特に、包接数と軸分子の分子量との関係において、軸分子の重量平均分子量は、より優れた効果を発揮する硬化体とするためには、１５００〜９０００となることがより好ましく、２０００〜７５００となることがさらに好ましい。なお、この重量平均分子量Ｍｗは、下記の実施例で記載したＧＰＣ測定方法で測定した値である。
【００３２】
＜嵩高い基；（Ａ）ロタキサンモノマー＞
本発明においては、（Ｂ）重合性モノマー組成物と組み合わせて使用するため、軸分子の末端には、環状分子のすり抜けを防止するための嵩高い基が存在しなくてもよい。しかしながら、（Ａ）ロタキサンモノマー自体を製造する際に、環状分子のすり抜けを防止するため、および硬化性組成物を重合する際に該願状分子のすり抜けを防止するためには、軸分子の両末端には、嵩高い基を有することが好ましい。重合条件等を制御すれば、嵩高い基を有さなくても、硬化体中にポリロタキサンの複合構造は導入できるが、より操作性よく簡単に優れた硬化体を得るためには、軸分子の両末端には嵩高い基が存在することが好ましい。
【００３３】
さらに、鎖状部分の両端（軸分子の両端）に形成される嵩高い基としては、軸分子からの環状分子の脱離を防ぐ基であれば、特に制限されるものではない。嵩高さの観点から、アダマンチル基、トリチル基、フルオレセイニル基、ジメトキシフェニル基、トリニトロフェニル基、及びピレニル基体を挙げることができ、特に導入のし易さなどの点で、ジメトキシフェニル基、トリニトロフェニル基を挙げることができる。
【００３４】
＜環状分子；（Ａ）ロタキサンモノマー＞
また、環状分子は、上記のような軸分子を包接し得る大きさの環を有するものであればよく、このような環としては、シクロデキストリン環、クラウンエーテル環、ベンゾクラウン環、ジベンゾクラウン環及びジシクロヘキサノクラウン環を挙げることができる。特にシクロデキストリン環が好ましい。
【００３５】
シクロデキストリン環には、α体（環内径０．４５〜０．６ｎｍ）、β体（環内径０．６〜０．８ｎｍ）、γ体（環内径０．８〜０．９５ｎｍ）がある。また、これらの混合物を使用することもできる。本発明では、特にα−シクロデキストリン環、及びβ−シクロデキストリン環が好ましく、α−シクロデキストリン環が最も好ましい。その中でも、下記に詳述する包接数とするためには、ヒドロキシプロピル化しているシクロデキストリン環を使用することが好ましい。ヒドロキシプロピル基が存在することにより、（Ａ）ロタキサンモノマーを製造する際、１つの軸分子を包接している環状分子が凝集し難くなり、包接数を調整し易くなる。
【００３６】
上記のような環を有する環状分子は、１つの軸分子に一つ以上の環状分子が包接している。一般に、軸分子１個当たりに、少なくとも１つ以上の環状分子で包接されている。そして、本発明で使用する（Ａ）ロタキサンモノマーにおいて、包接し得る環状分子の最大包接数を１としたとき、環状分子の包接数は０．０５以上０．２０以下でなければならない。０．０５未満の場合には、環状分子の数が少な過ぎて、硬化体中でのスライド効果が発揮され難い。一方、環状分子の包接数が０．２０を超えると、環状分子と環状分子との距離が短くなり、こちらの場合も、硬化体中におけるスライド効果が低下する傾向にある。中でも、環状分子の包接数が多すぎると、一つの軸分子に対して環状分子が密に存在する。そのため、その可動性が低下し、機械特性が低下する。さらには、分子量の増大により、（Ｂ）重合性モノマー組成物と混合した際に、得られる硬化性組成物のハンドリング性が低下するばかりか、硬化体の成形不良を発現させやすくなる傾向にある。そのため、（Ａ）ロタキサンモノマーにおいて、包接数は、０．０６〜０．１８であることがより好ましく、さらに０．０７〜０．１５であることが好ましい。
【００３７】
なお、一つの軸分子に対する環状分子の最大包接数は、軸分子の長さ及び環状分子の環の厚みから算出することができる。例えば、軸分子の鎖状部分がポリエチレングリコールで形成され、環状分子がα−シクロデキストリン環である場合を例にとると、次のようにして最大包接数が算出される。即ち、ポリエチレングリコールの繰り返し単位［−ＣＨ２−ＣＨ２Ｏ−］の２つ分がα−シクロデキストリン環１つの厚みに近似する。従って、このポリエチレングリコールの分子量から繰り返し単位数を算出し、この繰り返し単位数の１／２が環状分子の最大包接数として求められる。この最大包接数を１．０とし、環状分子の包接数が前述した範囲に調整されることとなる。なお、この包接数の値は、平均値である。
【００３８】
＜環状分子が有する側鎖；（Ａ）ロタキサンモノマー＞
また、本発明で使用する（Ａ）ロタキサンモノマーにおいては、上述した環状分子が有する環は、側鎖が導入されていてもよい。この側鎖は、図１において“５”で示されている。
【００３９】
上記の側鎖としては、特に制限されるものではないが、炭素数が３〜２０の範囲にある有機鎖の繰り返しにより形成されていることが好適である。このような側鎖の数平均分子量は５０〜１００００、好ましくは１００〜８０００、より好ましくは２００〜５０００の範囲にあるのがよく、最も好ましくは、３００〜１５００の範囲にある。この側鎖の数平均分子量は、側鎖の導入時に使用する量により調整ができ、計算により求めることができる。ただし、１Ｈ−ＮＭＲの測定からも求めることができる。
【００４０】
側鎖が短過ぎると、ロタキサンモノマー周りに空間を形成し難く、例えばフォトクロミック硬化性組成物から得られる硬化体のフォトクロミックの可逆反応を阻害する傾向にある。また、側鎖の短いロタキサンモノマーを使用した硬化体を研磨用パッド材に用いると、平坦精度が低下する傾向にある。さらに、側鎖が短過ぎると、その他の（Ｂ）重合性モノマー組成物との相溶性も低下する傾向にある。その反対に、側鎖が長すぎると、硬化体の硬度が低下や、耐摩耗性が低下する傾向にある。
【００４１】
さらに、上記のような側鎖は、環状分子が有する反応性官能基を利用し、この反応性官能基を修飾することによって導入される（反応性官能基と反応することによって挿入される）。例えば、α−シクロデキストリン環は、反応性官能基として１８個のＯＨ基（水酸基）を有しており、このＯＨ基を介して（このＯＨ基を反応させて）側鎖が導入される。即ち、１つのα−シクロデキストリン環に対しては最大で１８個の側鎖を導入できることとなる。本発明においては、前述した側鎖の機能を十分に発揮させるためには、このような環が有する全官能基数の６％〜６０％が、側鎖で修飾されていることが好ましい（全環状分子が有する全官能基数の６％〜６０％に側鎖が導入されていることが好ましい。）。なお、当然のことではあるが、この側鎖が導入された割合は、平均値である。
【００４２】
なお、下記に詳述するが、環状分子の反応性官能基は、側鎖が有するＯＨ基よりも反応性が低いため、修飾度は低くても相溶性の低下、ブリードアウトの問題は生じ難い。そのため、修飾度は、上記範囲であれば、より優れた効果を発揮する。因みに、上記α−シクロデキストリン環の１８個のＯＨ基の内の９個に側鎖が結合している場合、その修飾度（導入度）は５０％となる。
【００４３】
本発明において、上記のような側鎖（有機鎖）は、その大きさが前述した範囲内にある限り、直鎖状であってもよいし、分枝状であってもよい。側鎖の導入については、国際公開第ＷＯ２０１５／１５９８７５号に開示されている手法や化合物を適宜導入することが可能であり、開環重合；ラジカル重合；カチオン重合；アニオン重合；原子移動ラジカル重合、ＲＡＦＴ重合、ＮＭＰ重合などのリビングラジカル重合などが利用できる。上記手法により、適宜選択された化合物を前記環が有する官能基に反応させることによって適宜の大きさの側鎖を導入することができる。
【００４４】
例えば、開環重合により、ラクトンや環状エーテル等の環状化合物に由来する側鎖を導入することができる。ラクトンや環状エーテル等の環状化合物を開環重合して導入した側鎖は、該側鎖の末端に活性水素を持つ基としてＯＨ基が導入されることとなる。
【００４５】
該環状化合物の中でも、入手が容易であり、反応性が高く、さらには大きさ（分子量）の調整が容易であるという観点から、環状エーテルやラクトンを用いることが好ましい。好適な環状エーテル、ラクトンの環状化合物は国際公開第ＷＯ２０１５／１５９８７５号に開示されている。
【００４６】
上記の環状化合物は、単独で使用することができ、また複数種を併用することもできる。
【００４７】
本発明において、好適に使用される側鎖導入化合物はラクトン化合物であり、ε−カプロラクトン、α−アセチル−γ−ブチロラクトン、α−メチル−γ−ブチロラクトン、γ−バレロラクトン、γ−ブチロラクトン等のラクトン化合物が特に好適であり、もっとも好ましいものはε−カプロラクトンである。
【００４８】
また、開環重合により環状化合物を反応させて側鎖を導入する場合、環に結合している反応性官能基（例えば水酸基）は反応性に乏しく、特に立体障害などにより大きな分子を直接反応させることが困難な場合がある。このような場合には、例えば、カプロラクトンなどを反応させるために、プロピレンオキシドなどの低分子化合物を官能基と反応させてのヒドロキシプロピル化を行い、反応性に富んだ官能基（水酸基）を導入した後、前述した環状化合物を用いての開環重合により、側鎖を導入するという手段を採用することができる。この場合、ヒドロキシプロピル化した部分も側鎖と見なすことができる。
【００４９】
この他、開環重合により、環状アセタール、環状アミン、環状カーボネート、環状イミノエーテル、環状チオカーボネート等の環状化合物に由来する側鎖を導入することにより、活性水素基を有する側鎖を導入することができる。これらの中でも、好適な環状化合物の具体例は、国際公開第ＷＯ２０１５／０６８７９８号に記載されているものが使用できる。
【００５０】
また、ラジカル重合を利用して環状分子に側鎖を導入する方法は、以下の通りである。ポリロタキサンモノマーの環状分子が有している環は、ラジカル開始点となる活性部位を有していない。このため、ラジカル重合性化合物を反応させるに先立って、環が有している官能基（ＯＨ基）にラジカル開始点を形成するための化合物を反応させて、ラジカル開始点となる活性部位を形成しておく必要がある。
【００５１】
上記のようなラジカル開始点を形成するための化合物としては、有機ハロゲン化合物が代表的であり、例えば、２−ブロモイソブチリルブロミド、２−ブロモブチル酸、２−ブロモプロピオン酸、２−クロロプロピオン酸、２−ブロモイソ酪酸、エピクロロヒドリン、エピブロモヒドリン、２−クロロエチルイソシアネートなどを挙げることができる。即ち、かかる有機ハロゲン化合物は、環状分子の環が有している官能基との縮合反応により、該環に結合し、該環にハロゲン原子を含む基（有機ハロゲン化合物残基）を導入する。この有機ハロゲン化合物残基には、ラジカル重合に際して、ハロゲン原子の移動等によりラジカルが生成し、これがラジカル重合開始点となって、ラジカル重合が進行することとなる。
【００５２】
また、上記のようなラジカル重合開始点となる活性部位を有する基（有機ハロゲン化合物残基）は、例えば環が有している水酸基に、アミン、カルボン酸、イソシアネート、イミダゾール、酸無水物などの官能基を有する化合物を反応させ、水酸基以外の他の官能基を導入し、このような他の官能基に前述した有機ハロゲン化合物を反応させて導入することもできる。
【００５３】
また、ラジカル重合により側鎖を導入するために用いるラジカル重合性化合物としては、エチレン性不飽和結合を有する基、例えば、（メタ）アクリレート基、ビニル基、スチリル基等の官能基を少なくとも１種有する化合物（以下、エチレン性不飽和モノマーと呼ぶ）が好適に使用される。また、エチレン性不飽和モノマーとしては、末端エチレン性不飽和結合を有するオリゴマーもしくはポリマー（以下、マクロモノマーと呼ぶ）も使用することができる。このようなエチレン性不飽和モノマーとしては、好適なエチレン性不飽和モノマーの具体例は、国際公開第ＷＯ２０１５／０６８７９８号に記載されているものが使用できる。
【００５４】
＜重合性官能基（側鎖が有する重合性官能基）；（Ａ）ロタキサンモノマー＞
さらに、上述した方法で側鎖を導入した後に、側鎖の官能基を他の官能基に変性させ使用してもよい。図１に側鎖に重合性官能基“６”を導入した（Ａ）ロタキサンモノマーを示した。中でも、重合性官能基“６”は側鎖の末端に存在することが好ましい。
【００５５】
本発明においては、側鎖の官能基と他の化合物とを反応させて、該化合物に由来する構造を導入する反応を「変性」とする。変性に用いる化合物は、特に、側鎖の官能基と反応可能な化合物であれば使用できる。該化合物を選定することで、側鎖に様々な重合性官能基を導入したり、重合性基を有さない基に変性することも可能である。
【００５６】
側鎖の変性を例示すれば、上述した開環重合により、末端ＯＨ基（水酸基）の側鎖を導入した後に、側鎖のＯＨ基と反応しうる官能基と該ラジカル重合性基の両方の基を有する化合物を用いれば、ラジカル重合性基を導入することが可能である。なお、当然のことながら、側鎖の末端ＯＨ基が重合性官能基に該当する場合には、そのまま重合性官能基として使用できる。
【００５７】
該ＯＨ基と反応しうる官能基としては、例えば、イソシアネート基（−ＮＣＯ基）、カルボキシル基（−ＣＯＯＨ）、および酸塩化物の基（例えば、−ＣＯＣｌ基）等が挙げられる。イソシアネート基を有する化合物を反応させることで、ウレタン結合を介してラジカル重合性基が導入される。または、カルボキシル基、および酸塩化物の基等を有する化合物を反応させることで、エステル結合を介してラジカル重合性基が導入される。
【００５８】
ラジカル重合性基を有する化合物を具体的に例示すると、イソシアネート基と（メタ）アクリレート基を有する化合物としては、２−イソシアナトエチルメタクリレート、２−イソシアナトエチルアクリレート、１，１−（ビスアクリロイルオキシメチル）エチルイソシアネート等が挙げられる。
【００５９】
また、酸塩化物（−ＣＯＣｌ基）と（メタ）アクリレート基を有する化合物は、カルボキシル基と（メタ）アクレート基を有する化合物を塩化チオニルなどの塩素化剤と反応させることで合成することができる。  カルボキシル基と（メタ）アクリレート基を有する化合物としては、２−メタクリロイルオキシエチルサクシネートやβ−カルボキシエチルアクリレートなどが挙げられる。
【００６０】
また、側鎖の官能基を活性水素基やラジカル重合性基のような重合性基を有さないものに変性する場合を例示すれば、以下のようなものが挙げられる。上述した開環重合により、末端ＯＨ基の側鎖を導入した後に、側鎖のＯＨ基と反応しうる官能基と上述したラジカル重合性基の代わりに、炭素数２〜２０のアルキル基、炭素数２〜３０のアルキレンオキシ基、炭素数６〜２０のアリール基等を有する化合物を変性に用いることが好ましい。この化合物の具体例を以下に示す。
【００６１】
イソシアネート基を有する化合物として、原料の入手のしやすさとＯＨ基との反応性が高いという観点から、炭素数２〜２０（イソシアネート基の炭素原子は除く）のイソシアネート化合物が好ましく、炭素数３〜１０のイソシアネート化合物が特に好適である。具体的には、好適なイソシアネート化合物を例示すると、ｎ−プロピルイソシアネート、ｎ−ブチルイソシアネート、ｎ−ペンチルイソシアネート、ｎ−ヘキシルイソシアネート、フェニルイソシアネート等が挙げられる。
【００６２】
カルボン酸塩化物として、原料の入手のしやすさとＯＨ基との反応性が高いという観点から、炭素数２〜２０（カルボニル基の炭素原子を除く）のカルボン酸塩化物が好ましく、炭素数２〜１０のカルボン酸塩化物が特に好適である。具体的には、好適な酸塩化物を例示すると、アセチルクロリド、プロピオニルクロリド、ブチリルクロリド、ピバロイルクロリド、ヘキサノイルクロリド、ベンゾイルクロリド等が挙げられる。
【００６３】
ラジカル重合性化合物を使用して環状分子に側鎖を導入した場合、該ラジカル重合性化合物が他の官能基を有している場合には、そのまま側鎖にもその官能基を持つ基を有することになる。ラジカル重合性基しか側鎖にない場合においても、該ラジカル重合性化合物により、側鎖を形成した後、該側鎖の一部をラジカル重合性基以外の官能基を持つ基で変性させてやれば、側鎖にラジカル重合性基以外の官能基を導入することもできる。
【００６４】
上述した説明から理解されるように、環状分子に導入される側鎖は、様々な官能基を有していることもある。
【００６５】
さらに、側鎖導入のために用いる化合物が有している官能基の種類によっては、この側鎖の一部が、他の軸分子が有している環状分子の環の官能基に結合し、架橋構造を形成することもある。
【００６６】
＜好適な重合性官能基、およびその数＞
（Ａ）ロタキサンモノマーが有する重合性官能基としては、特に限定されない。中でも、本発明において最も好ましい重合性官能基は、ＯＨ基（水酸基）、及び、（メタ）アクリレート基である。ＯＨ基（水酸基）の場合には、環状分子の反応性官能基を反応させた際に導入される側鎖の末端が水酸基であれば、そのまま重合性官能基とすればよい。（メタ）アクリレート基の場合には、前記方法に従い、側鎖の末端に導入することができる。
【００６７】
前記（Ａ）ポリロタキサンモノマーにおいて、重合性官能基の数は、特に制限されるものではない。中でも、マトリックスとなる樹脂中にポリロタキサン部分が導入されることによって優れた効果が発揮されるため、分子内に少なくとも２つの重合性官能基を含むことが好ましい。
【００６８】
該重合性官能基は、場合によっては、上述した環状分子が有するもの、または、前述した側鎖を利用して導入されるものである。この中でも、反応性を考慮すると、側鎖の末端が重合性官能基となり、それが２つ以上存在することが好ましい。なお、重合性官能基の数の上限は、特に制限されるものではないが、側鎖の末端に導入された重合性官能基のモル数が、ポリロタキサンモノマーの重量平均分子量に対し、８ｍｍｏｌ／ｇとなる数である。この値は、側鎖の末端に導入された重合性官能基のモル数を前記（Ａ）ロタキサンモノマーの重量平均分子量（Ｍｗ）で割った値である。つまり、前記（Ａ）ロタキサンモノマー１ｇ当たりの、側鎖の末端に導入された重合性官能基のモル数を指す。なお、重量平均分子量は、下記に詳述するゲルパーミエーションクロマトグラフィー（ＧＰＣ）で測定した値である。
【００６９】
＜フォトクロミック部位の導入＞
本発明においては、前記環状分子の少なくとも１つにフォトクロミック部位を含む側鎖が結合してなる、（Ａ）ロタキサンモノマーを使用することができる。図１に側鎖にフォトクロミック部位“７”を導入した（Ａ）ロタキサンモノマーを示した。中でも、フォトクロミック部位“７”は側鎖の末端に存在することが好ましい。
【００７０】
該フォトクロミック部位は、環状分子と直接結合していてもよい。中でも、該フォトクロミック部位は、環状分子が有する側鎖を介して導入されることが好ましい。すなわち、側鎖とフォトクロミック部位とが結合していることが好ましい。
【００７１】
フォトクロミック部位を導入することで、最終的に得られる硬化体をフォトクロミック硬化体とすることができる。加えて、スライド効果が十分に発揮されるため、優れたフォトクロミック特性を有する硬化体を製造できる。
【００７２】
フォトクロミック部位として特に好ましいものとして例示されるインデノ［２，１−ｆ］ナフト［１，２−ｂ］ピランである。該インデノ［２，１−ｆ］ナフト［１，２−ｂ］ピランの中でも、下記式（Ａ）で示されるフォトクロミック部位であることが好ましい。
【００７３】
【化１】
2020076010.tif 000003
ここで、
Ｒ１００、及びＲ２００は、それぞれ独立に、（Ａ）ロタキサンモノマーの環状分子の側鎖と結合する基、アルコキシ基、置換基を有してもよいアリールチオ基であることが好ましい。Ｒ１が２つ存在する場合には、６、７位の炭素原子と共に、置換基（アルキル基等）を有してもよいヘテロ環を形成することもできる。
【００７４】
Ｒ３００、及びＲ４００は、それぞれ独立に、（Ａ）ロタキサンモノマーの環状分子の側鎖と結合する基、水素原子、アルキル基、シクロアルキル基であることが好ましい。
【００７５】
また、Ｒ３００、及びＲ４００は、２つが一緒になって、それらが結合する１３位の炭素原子と共に、環員炭素数が３〜２０である脂肪族環、前記脂肪族環に芳香族環若しくは芳香族複素環が縮環した縮合多環、環員原子数が３〜２０である複素環、又は前記複素環に芳香族環若しくは芳香族複素環が縮環した縮合多環を形成してもよく、ただし、これら環は置換基を有してもよい。また、これら環は、（Ａ）ロタキサンモノマーの環状分子の側鎖と結合してもよい。
【００７６】
Ｒ５００、及びＲ６００は、それぞれ独立に、（Ａ）ロタキサンモノマーの環状分子の側鎖と結合する基、又は置換基を有してもよいアリール基であることが好ましい。
【００７７】
上記において、アルキル基は炭素数１〜６であることが好ましく、シクロアルキル基は炭素数３〜８であることが好ましく、アルコキシ基は炭素数１〜６であることが好ましく、アリールチオ基、又はアリール基は炭素数６〜１２であることが好ましい。
【００７８】
ｘは０〜４の整数であり、
ｙは０〜４の整数であり、
ｘが２〜４である場合には、複数のＲ２００は互いに同一でも異なってもよく、
ｙが２〜４である場合には、複数のＲ１００は互いに同一でも異なってもよい。
【００７９】
なお、前記Ｒ１００、Ｒ２００、Ｒ３００、Ｒ４００、Ｒ５００、及びＲ６００において、それら基、又はそれら基が形成する環基が有してもよい置換基は、おもに発色色調等をコントロールするために導入されており、これらの置換基によって本発明の効果が損なわれるものではない。そのため、特に制限されるものではないが、好ましくはＲ１００、及びＲ２００で例示した基、原子数３〜１２の複素環基、又は（Ａ）ロタキサンモノマーが有する側鎖と結合する基が挙げられる。
【００８０】
中での、フォトクロミック部位の１箇所のみが、（Ａ）ロタキサンモノマーの環状分子と結合していることが好ましい。特に、フォトクロミック部位の１箇所のみが側鎖と結合していることが好ましい。そして、前記（Ａ）ロタキサンモノマーの環状分子における側鎖と、上記フォトクロミック部位とが、エーテル結合、エステル結合、アミド結合等から選ばれる結合手を介して結合していることが好ましい。該フォトクロミック部位を導入する方法は、前記の重合性官能基を導入する方法を採用することができる。
【００８１】
この場合、（Ａ）ロタキサンモノマーに含まれるフォトクロミック部位の量は、ロタキサン１分子あたり、フォトクロミック部位を１〜２０分子とすることが好ましい。なお、当然のことではあるが、該（Ａ）ロタキサンモノマーは、フォトクロミック部位を含まなくても使用できる。
【００８２】
そして、この場合、（Ａ）ロタキサンモノマーは、
（Ａ）環状分子と、該環状分子の環内を貫通する軸分子と、からなる複合分子構造を有し、一つの軸分子当たりに該環状分子が包接し得る最大包接数を１としたとき、該環状分子の平均の包接数が０．０５以上０．２０以下の範囲にあり、かつ重合性官能基、及びフォトクロミック部位を有するロタキサンモノマーとなる。
【００８３】
以上のような（Ａ）ロタキサンモノマーを使用することにより、フォトクロミック硬化体を製造することができる。フォトクロミック部位を有する（Ａ）ロタキサンモノマーを含む硬化性組成物は、得られる硬化体が十分な発色濃度を有する場合には、そのまま硬化体とすることができる。また、色調整、及び発色濃度を調整するために、（Ａ）ロタキサンモノマーとは結合していない、（Ｄ）フォトクロミック化合物を別途、配合することもできる。
【００８４】
＜好適な（Ａ）ロタキサンモノマー＞
本発明において、好適に使用される（Ａ）ロタキサンモノマーは、
両端にジメトキシフェニル基、又はトリニトロフェニル基が結合しているポリエチレングリコールを軸分子とする。
【００８５】
そして、α−シクロデキストリン環を有する環状分子とし、さらに、ポリカプロラクトンにより該環に側鎖（末端がＯＨ基）が導入されている。
【００８６】
その側鎖の末端に、重合性官能基として、ＯＨ基、或いは（メタ）アクリレート基が導入されている。最も好ましいのは、側鎖の末端にＯＨ基を有しているものが最も好適に使用される。
【００８７】
そして、軸分子の数平均分子量が特に２０００〜７５００である。
【００８８】
また、環状分子であるα−シクロデキストリン環の水酸基の６％以上６０％以下に、ポリカプロラクトンにより側鎖が導入されている。そして、その側鎖の数平均分子量が３００〜６００であることが好ましい。
【００８９】
また、側鎖の末端の重合性官能基の数が、分子内に２個以上〜５ｍｍｏｌ／ｇとなる数存在することが好ましく、さらに０．１５〜２．５０ｍｍｏｌ／ｇとなる数存在することが好ましい。
【００９０】
また、フォトクロミック部位を含む場合には、ロタキサン１分子あたり、フォトクロミック部位が１〜２０分子とすることが好ましい。
【００９１】
さらに、本発明おいては、（Ａ）ロタキサンモノマーの水酸基価が７０ｍｇＫＯＨ／ｇ以下であることが好ましい。この水酸基価は、（Ａ）ロタキサンモノマーにおいて、反応性の高い水酸基の量を指す。例えば、環状分子において、反応性の低い水酸基は、この水酸酸基価の測定の対象とならない。本発明で使用する（Ａ）ロタキサンモノマーにおいては、比較的分子量が短い軸分子を使用し、かつ、比較的環状分子の包接数が少なく制御されたものである。そして、水酸基価が７０ｍｇＫＯＨ／ｇ以下とすることにより、その他の（Ｂ）重合性モノマー組成物（特に、下記に詳述する（Ｂ１）成分）との反応を制御できる。その結果、均一な硬化体を製造できると考えられる。すなわち、水酸基価が７０ｍｇＫＯＨ／ｇを超えて高い値となると、水酸基（所謂、重合性官能基）が多いことを指している。そして、包接数を特定の範囲に限定した（Ａ）ロタキサンポリマーにおいて、重合性官能基が多くなり過ぎると、得られる硬化体中に、局所的にロタキサン構造が存在する箇所が増えるものと考えられる。一方、水酸基価が低過ぎると、得られるポリマー中に導入され難くなり、スライド効果が十分に発揮できないおそれがある。そのため、水酸基価７０ｍｇＫＯＨ／ｇ以下であることが好ましく、５〜４５ｍｇＫＯＨ／ｇであることがより好ましく、１５〜３５ｍｇＫＯＨ／ｇであることがさらに好ましい。この水酸基価の値は、側鎖が有する水酸基を測定しているものと考える。
【００９２】
（Ａ）ロタキサンモノマーの水酸基価を調整するためには、軸分子の分子量、使用する環状分子の種類、修飾度、側鎖の導入割合、さらには、該側鎖の水酸基を他の非反応性の基で置き換える手段等が採用できる。なお、水酸基価は、ＪＩＳ  Ｋ１５５７−１（２００７）に準拠して、アセチル化法を用いて測定した値である。
【００９３】
（Ａ）ロタキサンモノマーの製造方法
本発明おいて、前記（Ａ）ロタキサンモノマーの製造方法は、公知の方法を採用して製造することができる。例えば、特許文献１に記載の方法で製造することができる。また、環状分子にヒドロキシプロピル基を導入することで、製造時に、環状分子の凝集を抑制することにより、包接数を調整することもできる。
【００９４】
次に、（Ａ）ロタキサンモノマー以外であって、該（Ａ）ロタキサンモノマーと重合し得る重合モノマーを含む（Ｂ）重合性モノマー組成物について説明する（以下、単に「（Ｂ）重合性モノマー組成物」又は「（Ｂ）組成物」とする場合もある。）。該（Ａ）ロタキサンモノマーと重合し得る重合モノマーとは、該（Ａ）ロタキサンモノマーが有する重合性官能基と重合し得る重合性官能基を有する重合性モノマー（以下、単に「重合性モノマー」とする場合もある。）である。
【００９５】
＜（Ａ）ロタキサンモノマーの前記重合性官能基と重合し得る重合性官能基を有する重合性モノマーを少なくとも含む（Ｂ）重合性モノマー組成物＞
本発明において、（Ｂ）重合性モノマー組成物が含む重合性モノマーは、（Ａ）ロタキサンモノマーが有する重合性官能基と反応（重合）し得る基を有する化合物である。そして、当然のことながら、（Ａ）ロタキサンモノマー以外の化合物である。
【００９６】
（Ｂ）重合性モノマー組成物は、（Ａ）ロタキサンモノマーと重合し得る重合性モノマーを含むものであれば、公知の化合物（モノマー）を使用できる。上述したように、（Ａ）ロタキサンモノマーには様々な重合性官能基を導入できる。それに応じて重合性モノマーを選択すればよい。例えば、国際公開第ＷＯ２０１５／０６８７９８号に記載されている重合性モノマーがあげられる。
【００９７】
本発明においては、例えば、（Ａ）ロタキサンモノマーが有している重合性官能基が水酸基（ＯＨ基）、チオール基（ＳＨ基）、アミノ基（第一級アミノ基（−ＮＨ２）、又は第二級アミノ基（−ＮＨＲ；Ｒは置換基、例えば、アルキル基））、及び、エポキシ基等の重合性官能基を有している場合には、（Ｂ）重合性モノマー組成物が含む重合性モノマーは、例えば、（Ｂ１）イソ（チオ）シアネート基を有するイソ（チオ）シアネート化合物（以下、単に「（Ｂ１）イソ（チオ）シアネート化合物」又は「（Ｂ１）成分」とする場合もある）が挙げられる。
【００９８】
また、（Ａ）ロタキサンモノマーが有している重合性官能基がＯＨ基、アミノ基、又はイソ（チオ）シアネート基の場合には、重合性モノマーは、（Ｂ２）エポキシ基を有するエポキシ基含有モノマー（以下、単に「（Ｂ２）エポキシ基含有モノマー」又は「（Ｂ２）成分」とする場合もある）も選択できる。
【００９９】
一方、（Ａ）ロタキサンモノマーが有している重合性官能基がイソ（チオ）シアネート基である場合、重合性モノマーは、（Ｂ３）水酸基、およびチオール基から選ばれる基を少なくとも１つ有する（チ）オール化合物（以下、単に「（Ｂ３）（チ）オール化合物」又は「（Ｂ３）成分」とする場合もある）、並びに（Ｂ４）アミノ基を有するアミノ基含有モノマー（単に「（Ｂ４）アミノ基含有モノマー」又は「（Ｂ４）成分」）から選択できる。
【０１００】
なお、本発明において、イソ（チオ）シアネート基とは、イソシアネート基（ＮＣＯ基）、又はイソチオシアネート基（ＮＣＳ基）を指す。したがって、イソ（チオ）シアネート基が複数存在する場合には、イソシアネート基とイソチオシアネート基との合計数がイソ（チオ）シアネート基の数となる。
【０１０１】
＜重合方法／逐次付加反応＞
本発明においては、（Ｂ）重合性モノマー組成物は、（Ａ）ロタキサンモノマーと重合し得る重合性モノマーを含むものであれば、その他の成分を含むことができる。重合反応が逐次付加（例えば、重縮合・重付加）反応の場合には、（Ａ）ロタキサンモノマーと重合し得る重合性モノマーが少なくとも含まれれば、（Ｂ）重合性モノマー組成物は、（Ａ）ロタキサンモノマーと重合しない、その他の重合モノマーを含むことができる。逐次付加反応の場合には、（Ａ）成分と重合し得る重合モノマーが存在すれば、（Ａ）成分と重合しないその他の重合モノマーが存在していても、（Ａ）成分、（Ａ）成分と重合し得るモノマー、その他の重合性モノマーとが共重合できるからである。すなわち、逐次付加反応の場合には、（Ｂ）重合性モノマー組成物は、（Ａ）成分と重合し得る重合モノマーだけではなく、共重合可能な重合性モノマーを含むことができる。ただし、（Ｂ）組成物は（Ａ）成分と重合し得る重合モノマーからなることもできる。
【０１０２】
逐次付加反応の例をより詳細に説明する。具体的には、例えば、（Ａ）ロタキサンモノマーが有する重合性官能基が水酸基等の活性水素含有基である場合に、重合性モノマーとして（Ｂ１）イソ（チオ）シアネート基を有するイソ（チオ）シアネート化合物を含めば、前記（Ｂ３）成分、及び前記（Ｂ４）成分を含むことができる。すなわち、（Ｂ）重合性モノマー組成物が（Ａ）成分と重合する（Ｂ１）成分を含めば、（Ａ）成分と反応しない（Ｂ３）成分、及び（Ｂ４）成分を含むことができる。逐次付加反応の場合には、（Ｂ１）成分が存在することにより、（Ａ）成分、（Ｂ１）成分、（Ｂ３）成分、及び（Ｂ４）成分が共重合した硬化体を得ることができる。なお、当然のことながら、この場合、（Ｂ）重合性モノマー組成物には、（Ｂ２）成分を含むこともできる。ただし、（Ｂ）重合性モノマー組成物は、（Ａ）成分と重合し得る（Ｂ１）成分からなるものであってもよい。
【０１０３】
逐次付加反応の場合には、反応し合う各成分（（Ａ）成分、及び重合性モノマー）は、別々に保管することが好ましい。
【０１０４】
＜重合方法／連鎖重合＞
また、（Ａ）ロタキサンモノマーが有している重合性官能基がラジカル重合性基の場合、（Ｂ）重合性モノマー組成物は、ラジカル重合性基を有するモノマーからなる。ラジカル重合の場合には、連鎖重合であるため、逐次付加反応とは異なり、（Ｂ）重合性モノマー組成物に含まれる重合性モノマーは、全てラジカル重合性基を有するモノマーからなる。具体的には、（Ｂ）重合性モノマー組成物は、下記に詳述する（Ｂ５）成分の（メタ）アクリレート基を有する（メタ）アクリレート化合物、アリル化合物から選択することが好ましく、特に好ましくは、（メタ）アクリレート化合物から選択することが好ましい。
【０１０５】
＜重合方法／逐次付加反応及び連鎖重合＞
以上の通り、逐次付加反応と連鎖重合との場合の説明をしたが、それら両方を行える場合には、以下のようにすることもできる。
【０１０６】
例えば、（Ａ）ロタキサンモノマーが有している重合性官能基が水酸基等の活性水素含有基とラジカル重合性基との両方を有している場合、（Ｂ）重合性モノマー組成物は、（メタ）アクリレート基を有する（メタ）アクリレート化合物、アリル化合物等のみであってもよい。又は、Ａ）ロタキサンモノマーが有している重合性官能基が水酸基等の活性水素含有基とラジカル重合性基との両方を有している場合、（Ｂ）重合性モノマー組成物に、重合性モノマーとして（Ｂ１）イソ（チオ）シアネート化合物を含有していれば、その他、（Ｂ２）（Ｂ３）、（Ｂ４）、（Ｂ５）成分を含むこともできる。
【０１０７】
＜その他＞
本発明において、（Ａ）ロタキサンモノマーが、軸分子の末端に嵩高い基を有さない擬ロタキサンモノマーである場合、環状分子の他にも、軸分子末端にも重合性官能基を有することができる。これらは、もちろん環状分子に複数種類の重合性官能基が存在してもよいし、軸分子の末端で違う重合性官能基を有していてもよく、環状分子と軸分子の重合性官能基が異なっていてもよい。ただし、重合反応を容易とし、副生物を抑制するためには、他の重合性モノマーとの組み合わせにおいて、以下の通りとなることが好ましい。すなわち、擬ロタキサンモノマーが有する重合性官能基は、水酸基、チオール基、及び、アミノ基（第一級アミノ基、又は第二級アミノ基）等の重合性官能基であり、重合性モノマーが（Ｂ１）イソ（チオ）シアネート化合物であることが好ましい。また、擬ロタキサンモノマーが有している重合性官能基がラジカル重合性基の場合、重合性モノマーは、ラジカル重合性基を有するモノマーが好ましい。
【０１０８】
＜（Ｂ）重合性モノマー組成物＞
＜重合方法／逐次付加反応＞の重合性モノマー
（Ｂ１）イソ（チア）シアネート化合物    （Ｂ１）成分
（Ｂ１）イソ（チオ）シアネート化合物は、イソシアネート基、又はイソチオシアネート基を少なくとも１種類有するモノマーである。もちろん、イソシアネート基とイソ（チオ）シアネート基の二つの基を有しているモノマーも選択される。中でも、イソ（チオ）シアネート基を分子内に、２〜６個有する化合物が好ましく、２〜４個有する化合物がより好ましく、２個有する化合物がさらに好ましい。
【０１０９】
また、前記（Ｂ１）イソ（チオ）シアネート化合物は、
下記に記載する（Ｂ１３）分子内に２つのイソ（チオ）シアネート基を有する２官能ポリイソ（チオ）シアネート化合物（以下、単に「（Ｂ１３）２官能ポリイソ（チオ）シアネート化合物」、又は「（Ｂ１３）成分」とする場合もある）と
（Ｂ３２）分子内に２つの活性水素含有基を有する２官能活性水素含有化合物（以下、単に「（Ｂ３２）２官能活性水素含有化合物」、又は「（Ｂ３２）成分」とする場合もある）と
の反応により調製される（Ｂ１２）ウレタンプレポリマー（以下、単に「（Ｂ１２）ウレタンプレポリマー」又は「（Ｂ１２）成分」とする場合もある）であってもよい。
【０１１０】
なお、前記活性水素含有基とは、水酸基、チオール基、第一級アミノ基、又は第二級アミノ基（例えば、−ＮＨＲ；Ｒはアルキル基であることが好ましい）から選ばれる基である。そのため、（Ｂ３２）成分は、具体的には、下記に詳述する（Ｂ３）（チ）オール化合物、又は（Ｂ４）アミノ基含有モノマーに具体的に例示している。前記活性水素含有基は、反応性を考慮すると、水酸基、又はチオール基であることが好ましい。そのため、（Ｂ３２）成分も、２つの水酸基、２つのチオール基、又は１つの水酸基及び１つのチオール基を有する、２官能ポリ（チ）オール化合物であることが好ましい。
【０１１１】
前記（Ｂ１）イソ（チオ）シアネート化合物としては、例えば、大きく分類すれば、脂肪族イソシアネート、脂環族イソシアネート、芳香族イソシアネート、イソチオシアネート化合物、（Ｂ１２）ウレタンプレポリマーに分類することができる。また、前記（Ｂ１）イソ（チオ）シアネート化合物は、１種類の化合物を使用することもできるし、複数種類の化合物を使用することもできる。複数種類の化合物を使用する場合には、基準となる質量は、複数種類の化合物の合計量である。これらイソ（チオ）シアネート化合物を具体的に例示すると以下のモノマーが挙げられる。
【０１１２】
脂肪族イソシアネート；（Ｂ１）成分
エチレンジイソシアネート、トリメチレンジイソシアネート、テトラメチレンジイソシアネート、ヘキサメチレンジイソシアネート、オクタメチレンジイソシアネート、ノナメチレンジイソシアネート、２，２’−ジメチルペンタンジイソシアネート、２，２，４−トリメチルヘキサメチレンジイソシアネート、デカメチレンジイソシアネート、ブテンジイソシアネート、１，３−ブタジエン−１，４−ジイソシアネート、２，４，４−トリメチルヘキサメチレンジイソシアネート、１，６，１１−トリメチルウンデカメチレンジイソシアネート、１，３，６−トリメチルヘキサメチレンジイソシアネート、１，８−ジイソシアネート−４−イソシアネートメチルオクタン、２，５，７−トリメチル−１，８−ジイソシアネート−５−イソシアネートメチルオクタン、ビス（イソシアネートエチル）カーボネート、ビス（イソシアネートエチル）エーテル、１，４−ブチレングリコールジプロピルエーテル−ω，ω’−ジイソシアネート、リジンジイソシアネートメチルエステル、２，４，４，−トリメチルヘキサメチレンジイソシアネート等の２官能イソシアネートモノマー、（下記に詳述する（Ｂ１２）ウレタンプレポリマーを構成する（Ｂ１３）２官能ポリイソ（チオ）シアネート化合物に該当する）。
【０１１３】
エチルイソシアネート、ｎ−プロピルイソシアネート、ｉ−プロピルイソシアネート、ブチルイソシアネート、オクタデシルイソシアネート等の単官能イソシアネートモノマー。
【０１１４】
脂環族イソシアネート；（Ｂ１）成分
イソホロンジイソシアネート、（ビシクロ［２．２．１］ヘプタン−２，５−ジイル）ビスメチレンジイソシアネート、（ビシクロ［２．２．１］ヘプタン−２，６−ジイル）ビスメチレンジイソシアネート、２β，５α−ビス（イソシアネート）ノルボルナン、２β，５β−ビス（イソシアネート）ノルボルナン、２β，６α−ビス（イソシアネート）ノルボルナン、２β，６β−ビス（イソシアネート）ノルボルナン、２，６−ジ（イソシアネートメチル）フラン、ビス（イソシアネートメチル）シクロヘキサン、ジシクロヘキシルメタン−４，４’−ジイソシアネート、４，４−イソプロピリデンビス（シクロヘキシルイソシアネート）、シクロヘキサンジイソシアネート、メチルシクロヘキサンジイソシアネート、ジシクロヘキシルジメチルメタンジイソシアネート、２，２’−ジメチルジシクロヘキシルメタンジイソシアネート、ビス（４−イソシアネート−ｎ−ブチリデン）ペンタエリスリトール、ダイマー酸ジイソシアネート、２，５−ビス（イソシアネートメチル）−ビシクロ〔２，２，１〕−ヘプタン、２，６−ビス（イソシアネートメチル）−ビシクロ〔２，２，１〕−ヘプタン、３，８−ビス（イソシアネートメチル）トリシクロデカン、３，９−ビス（イソシアネートメチル）トリシクロデカン、４，８−ビス（イソシアネートメチル）トリシクロデカン、４，９−ビス（イソシアネートメチル）トリシクロデカン、１，５−ジイソシアネートデカリン、２，７−ジイソシアネートデカリン、１，４−ジイソシアネートデカリン、２，６−ジイソシアネートデカリン、ビシクロ［４．３．０］ノナン−３，７−ジイソシアネート、ビシクロ［４．３．０］ノナン−４，８−ジイソシアネート、ビシクロ［２．２．１］ヘプタン−２，５−ジイソシアネートとビシクロ［２．２．１］ヘプタン−２，６−ジイソシアネート、ビシクロ［２，２，２］オクタン−２，５−ジイソシアネート、ビシクロ［２，２，２］オクタン−２，６−ジイソシアネート、トリシクロ［５．２．１．０２.６］デカン−３，８−ジイソシアネート、トリシクロ［５．２．１．０２.６］デカン−４，９−ジイソシアネート等の２官能イソシアネートモノマー（下記に詳述する（Ｂ１２）ウレタンプレポリマーを構成する（Ｂ１３）２官能ポリイソ（チオ）シアネート化合物に該当する）。
【０１１５】
２−イソシアネートメチル−３−（３−イソシアネートプロピル）−５−イソシアネートメチル−ビシクロ〔２，２，１〕−ヘプタン、２−イソシアネートメチル−３−（３−イソシアネートプロピル）−６−イソシアネートメチル−ビシクロ〔２，２，１〕−ヘプタン、２−イソシアネートメチル−２−（３−イソシアネートプロピル）−５−イソシアネートメチル−ビシクロ〔２，２，１〕−ヘプタン、２−イソシアネートメチル−２−（３−イソシアネートプロピル）−６−イソシアネートメチル−ビシクロ〔２，２，１〕−ヘプタン、２−イソシアネートメチル−３−（３−イソシアネートプロピル）−５−（２−イソシアネートエチル）−ビシクロ〔２，２，１〕−ヘプタン、２−イソシアネートメチル−３−（３−イソシアネートプロピル）−６−（２−イソシアネートエチル）−ビシクロ〔２，１，１〕−ヘプタン、２−イソシアネートメチル−２−（３−イソシアネートプロピル）−５−（２−イソシアネートエチル）−ビシクロ〔２，２，１〕−ヘプタン、２−イソシアネートメチル−２−（３−イソシアネートプロピル）−６−（２−イソシアネートエチル）−ビシクロ〔２，２，１〕−ヘプタン、１，３，５−トリス（イソシアネートメチル）シクロヘキサン等の多官能イソシアネートモノマー。
【０１１６】
シクロヘキシルイソシアネート等の単官能イソシアネートモノマー。
【０１１７】
芳香族イソシアネート；（Ｂ１）成分
キシリレンジイソシアネート（ｏ−、ｍ−，ｐ−）、テトラクロロ−ｍ−キシリレンジイソシアネート、メチレンジフェニル−４，４’−ジイソシアネート、４−クロル−ｍ−キシリレンジイソシアネート、４，５−ジクロル−ｍ−キシリレンジイソシアネート、２，３，５，６−テトラブロム−ｐ−キシリレンジイソシアネート、４−メチル−ｍ−キシリレンジイソシアネート、４−エチル−ｍ−キシリレンジイソシアネート、ビス（イソシアネートエチル）ベンゼン、ビス（イソシアネートプロピル）ベンゼン、１，３−ビス（α，α−ジメチルイソシアネートメチル）ベンゼン、１，４−ビス（α，α−ジメチルイソシアネートメチル）ベンゼン、α，α，α’，α’−テトラメチルキシリレンジイソシアネート、ビス（イソシアネートブチル）ベンゼン、ビス（イソシアネートメチル）ナフタリン、ビス（イソシアネートメチル）ジフェニルエーテル、ビス（イソシアネートエチル）フタレート、２，６−ジ（イソシアネートメチル）フラン、フェニレンジイソシアネート（ｏ−，ｍ−，ｐ−）、トリレンジイソシアネート、エチルフェニレンジイソシアネート、イソプロピルフェニレンジイソシアネート、ジメチルフェニレンジイソシアネート、ジエチルフェニレンジイソシアネート、ジイソプロピルフェニレンジイソシアネート、トリメチルベンゼントリイソシアネート、ベンゼントリイソシアネート、１，３，５−トリイソシアネートメチルベンゼン、１，５−ナフタレンジイソシアネート、メチルナフタレンジイソシアネート、ビフェニルジイソシアネート、２，４−トリレンジイソシアネート、２，６−トリレンジイソシアネート、４，４’−ジフェニルメタンジイソシアネート、２，２’−ジフェニルメタンジイソシアネート、２，４'−ジフェニルメタンジイソシアネート、３，３’−ジメチルジフェニルメタン−４，４’−ジイソシアネート、ビベンジル−４，４’−ジイソシアネート、ビス（イソシアネートフェニル）エチレン、３，３’−ジメトキシビフェニル−４，４’−ジイソシアネート、フェニルイソシアネートメチルイソシアネート、フェニルイソシアネートエチルイソシアネート、テトラヒドロナフチレンジイソシアネート、ヘキサヒドロベンゼンジイソシアネート、ヘキサヒドロジフェニルメタン−４，４’−ジイソシアネート、ジフェニルエーテルジイソシアネート、エチレングリコ−ルジフェニルエーテルジイソシアネート、１，３−プロピレングリコールジフェニルエーテルジイソシアネート、ベンゾフェノンジイソシアネート、ジエチレングリコ−ルジフェニルエーテルジイソシアネート、ジベンゾフランジイソシアネート、カルバゾールジイソシアネート、エチルカルバゾールジイソシアネート、ジクロロカルバゾールジイソシアネート、２，４−トリレンジイソシアネート、２，６−トリレンジイソシアネート等の２官能イソシアネートモノマー（下記に詳述する（Ｂ１２）ウレタンプレポリマーを構成する（Ｂ１３）２官能ポリイソ（チオ）シアネート化合物に該当する）。
【０１１８】
メシチリレントリイソシアネート、トリフェニルメタントリイソシアネート、ポリメリックＭＤＩ、ナフタリントリイソシアネート、ジフェニルメタン−２，４，４’−トリイソシアネート、３−メチルジフェニルメタン−４，４’，６−トリイソシアネート、４−メチル−ジフェニルメタン−２，３，４’，５，６−ペンタイソシアネート等の多官能イソシアネートモノマー。
【０１１９】
フェニルイソシアネート、３−ｉ−プロペニルクミルイソシアネート、４−メトキシフェニルイソシアネート、ｍ−トリルイソシアネート、ｐ−トリルイソシアネート、１−ナフチルイソシアネート、ジメチルベンジルイソシアネート等の単官能イソシアネートモノマー。
【０１２０】
イソチオシアネート化合物；（Ｂ１）成分
ｐ−フェニレンジイソチオシアネート、キシリレン−１，４−ジイソチオシアネート、及びエチリジンジイソチオシアネート等の２官能イソ（チオ）シアネート基含有モノマー（下記に詳述する（Ｂ１２）ウレタンプレポリマーを構成する（Ｂ１３）２官能ポリイソ（チオ）シアネート化合物に該当する）。
【０１２１】
（Ｂ１２）ウレタンプレポリマー；末端イソ（チオ）シアネート基を有するウレタン（Ｂ１）成分
本発明においては、前記（Ｂ１３）２官能ポリイソ（チオ）シアネート化合物と後述する（Ｂ３２）分子内に２つの活性水素含有基を有する２官能活性水素含有化合物との反応により調製される、（Ｂ１２）ウレタンプレポリマーを、（Ｂ１）イソ（チオ）シアネート化合物として使用することもできる。
【０１２２】
（Ｂ１２）ウレタンプレポリマーとする場合には、特に制限されるものではないが、（Ｂ１３）２官能ポリイソ（チオ）シアネート化合物としては、特に、次に例示するモノマーを使用することが好ましい。具体的には、１，５−ナフタレンジイソシアネート、キシレンジイソシアネート（ｏ−，ｍ−，ｐ−）、２，４−トリレンジイソシアネート、２，６−トリレンジイソシアネート、フェニレンジイソシアネート（ｏ−，ｍ−，ｐ−）、２，２’−ジフェニルメタンジイソシアネート、２，４’−ジフェニルメタンジイソシアネート、４，４’−ジフェニルメタンジイソシアネートを使用することが好ましい。これらに（Ｂ３２）２官能活性水素含有化合物を反応させて、両末端にイソ（チオ）シアネート基を有する（Ｂ１２）成分とすることが好ましい。特に制限されるものではないが、（Ｂ１２）成分の重量平均分子量は６００〜１００００とすることが好ましい。
【０１２３】
（Ｂ２）エポキシ基含有モノマー；（Ｂ２）成分
エポキシ基含有モノマーは、重合性基として、分子内にエポキシ基を有するものであり、特に、（Ａ）ポリロタキサンモノマーの重合性官能基として、水酸基、ＮＨ２基、ＮＣＯ基が導入されている場合に好適である。
【０１２４】
このようなエポキシ化合物は、大きく分けて、脂肪族エポキシ化合物、脂環族エポキシモノマー及び芳香族エポキシモノマーに分類され、その好適な具体例としては、国際公開第２０１５／０６８７９８号に記載されているものを用いることが出来る。
【０１２５】
（Ｂ３）（チ）オール化合物；（Ｂ３）成分
（チ）オール化合物は、ＯＨ基、及びＳＨ基からなる群から選択される基を１分子中に１個以上有しているモノマーである。もちろん、ＯＨ基とＳＨ基の二つの基を有しているモノマーも選択される。
【０１２６】
前記（チ）オール化合物を、大きく分類すれば、脂肪族アルコール、脂環族アルコール、芳香族アルコール、ポリエステルポリオール、ポリエーテルポリオール、ポリカプロラクトンポリオール、  ポリカーボネートポリオール、ポリアクリルポリオール、チオール、ＯＨ／ＳＨ型重合性基含有モノマーに分類される。具体例としては、以下のものが挙げられる。
【０１２７】
脂肪族アルコール；（Ｂ３）成分
エチレングリコール、ジエチレングリコール、プロピレングリコール、ジプロピレングリコール、ブチレングリコール、１，５−ジヒドロキシペンタン、１，６−ジヒドロキシヘキサン、１，７−ジヒドロキシヘプタン、１，８−ジヒドロキシオクタン、１，９−ジヒドロキシノナン、１，１０−ジヒドロキシデカン、１，１１−ジヒドロキシウンデカン、１，１２−ジヒドロキシドデカン、ネオペンチルグリコール、モノオレイン酸グリセリル、モノエライジン、ポリエチレングリコール、３−メチル−１，５−ジヒドロキシペンタン、ジヒドロキシネオペンチル、２−エチル−１，２−ジヒドロキシヘキサン、２−メチル−１，３−ジヒドロキシプロパン等の２官能ポリオールモノマー（前記ウレタンプレポリマー（Ｂ１２）を構成する（Ｂ３２）２官能活性水素含有化合物に該当する）。
【０１２８】
グリセリン、トリメチロールエタン、トリメチロールプロパン、ジトリメチロールプロパン、トリメチロールプロパントリポリオキシエチレンエーテル（例えば、日本乳化剤株式会社のＴＭＰ−３０、ＴＭＰ−６０、ＴＭＰ−９０等）、ブタントリオール、１，２−メチルグルコサイド、ペンタエリトリトール、ジペンタエリトリトール、トリペンタエリトリトール、ソルビトール、エリスリトール、スレイトール、リビトール、アラビニトール、キシリトール、アリトール、マンニトール、ドルシトール、イディトール、グリコール、イノシトール、ヘキサントリオール、トリグリセロール、ジグリセロール、トリエチレングリコール等の多官能ポリオールモノマー。
【０１２９】
脂環族アルコール；（Ｂ３）成分
水添ビスフェノールＡ、シクロブタンジオール、シクロペンタンジオール、シクロヘキサンジオール、シクロヘプタンジオール、シクロオクタンジオール、シクロヘキサンジメタノール、ヒドロキシプロピルシクロヘキサノール、トリシクロ〔５，２，１，０２，６〕デカン−ジメタノール、ビシクロ〔４，３，０〕−ノナンジオール、ジシクロヘキサンジオール、トリシクロ〔５，３，１，１３，９〕ドデカンジオール、ビシクロ〔４，３，０〕ノナンジメタノール、トリシクロ〔５，３，１，１３，９〕ドデカン−ジエタノール、ヒドロキシプロピルトリシクロ〔５，３，１，１３，９〕ドデカノール、スピロ〔３，４〕オクタンジオール、ブチルシクロヘキサンジオール、１，１’−ビシクロヘキシリデンジオール、１，４−シクロヘキサンジメタノール、１，３−シクロヘキサンジメタノール、１，２−シクロヘキサンジメタノール、及びｏ−ジヒドロキシキシリレン等の２官能ポリオールモノマー（前記（Ｂ１２）ウレタンプレポリマーを構成する（Ｂ３２）２官能活性水素含有化合物に該当する）。
【０１３０】
トリス（２−ヒドロキシエチル）イソシアヌレート、シクロヘキサントリオール、スクロース、マルチトール、ラクチトール等の多官能ポリオールモノマー。
【０１３１】
芳香族アルコール；（Ｂ３）成分
ジヒドロキシナフタレン、ジヒドロキシベンゼン、ビスフェノールＡ、ビスフェノールＦ、キシリレングリコール、テトラブロムビスフェノールＡ、ビス（４−ヒドロキシフェニル）メタン、１，１−ビス（４−ヒドロキシフェニル）エタン、１，２−ビス（４−ヒドロキシフェニル）エタン、ビス（４−ヒドロキシフェニル）フェニルメタン、ビス（４−ヒドロキシフェニル）ジフェニルメタン、ビス（４−ヒドロキシフェニル）−１−ナフチルメタン、１，１−ビス（４−ヒドロキシフェニル）−１−フェニルエタン、２−（４−ヒドロキシフェニル）−２−（３−ヒドロキシフェニル）プロパン、２，２−ビス（４−ヒドロキシフェニル）ブタン、１，１−ビス（４−ヒドロキシフェニル）ブタン、２，２−ビス（４−ヒドロキシフェニル）−３−メチルブタン、２，２−ビス（４−ヒドロキシフェニル）ペンタン、３，３−ビス（４−ヒドロキシフェニル）ペンタン、２，２−ビス（４−ヒドロキシフェニル）ヘキサン、２，２−ビス（４−ヒドロキシフェニル）オクタン、２，２−ビス（４−ヒドロキシフェニル）−４−メチルペンタン、２，２−ビス（４−ヒドロキシフェニル）ヘプタン、４，４−ビス（４−ヒドロキシフェニル）ヘプタン、２，２−ビス（４−ヒドロキシフェニル）トリデカン、２，２−ビス（４−ヒドロキシフェニル）オクタン、２，２−ビス（３−メチル−４−ヒドロキシフェニル）プロパン、２，２−ビス（３−エチル−４−ヒドロキシフェニル）プロパン、２，２−ビス（３−ｎ−プロピル−４−ヒドロキシフェニル）プロパン、２，２−ビス（３−イソプロピル−４−ヒドロキシフェニル）プロパン、２，２−ビス（３−ｓｅｃ−ブチル−４−ヒドロキシフェニル）プロパン、２，２−ビス（３−ｔｅｒｔ−ブチル−４−ヒドロキシフェニル）プロパン、２，２−ビス（３−シクロヘキシル−４−ヒドロキシフェニル）プロパン、２，２−ビス（３−アリル−４'−ヒドロキシフェニル）プロパン、２，２−ビス（３−メトキシ−４−ヒドロキシフェニル）プロパン、２，２−ビス（３，５−ジメチル−４−ヒドロキシフェニル）プロパン、２，２−ビス（２，３，５，６−テトラメチル−４−ヒドロキシフェニル）プロパン、ビス（４−ヒドロキシフェニル）シアノメタン、１−シアノ−３，３−ビス（４−ヒドロキシフェニル）ブタン、２，２−ビス（４−ヒドロキシフェニル）ヘキサフルオロプロパン、１，１−ビス（４−ヒドロキシフェニル）シクロペンタン、１，１−ビス（４−ヒドロキシフェニル）シクロヘキサン、１，１−ビス（４−ヒドロキシフェニル）シクロヘプタン、１，１−ビス（３−メチル−４−ヒドロキシフェニル）シクロヘキサン、１，１−ビス（３，５−ジメチル−４−ヒドロキシフェニル）シクロヘキサン、１，１−ビス（３，５−ジクロロ−４−ヒドロキシフェニル）シクロヘキサン、１，１−ビス（３−メチル−４−ヒドロキシフェニル）−４−メチルシクロヘキサン、１，１−ビス （４−ヒドロキシフェニル）−３，３，５−トリメチルシクロヘキサン、２，２−ビス（４−ヒドロキシフェニル）ノルボルナン、２，２−ビス（４−ヒドロキシフェニル）アダマンタン、４，４'− ジヒドロキシジフェニルエーテル、４，４'− ジヒドロキシ−３，３'−ジメチルジフェニルエーテル、エチレングリコールビス（４−ヒドロキシフェニル）エーテル、４，４'− ジヒドロキシジフェニルスルフィド、３，３'−ジメチル−４，４'−ジヒドロキシジフェニルスルフィド、３，３'−ジシクロヘキシル−４，４'−ジヒドロキシジフェニルスルフィド、３，３'−ジフェニル−４，４'−ジヒドロキシジフェニルスルフィド、４，４'−ジヒドロキシジフェニルスルホキシド、３，３'−ジメチル−４，４'−ジヒドロキシジフェニルスルホキシド、４，４'−ジヒドロキシジフェニルスルホン、４，４'−ジヒドロキシ−３，３'−ジメチルジフェニルスルホン、ビス（４−ヒドロキシフェニル）ケトン、ビス（４−ヒドロキシ−３−メチルフェニル）ケトン、７，７'−ジヒドロキシ−３，３',４，４'−テトラヒドロ−４，４，４'，４'−テトラメチル−２，２'−スピロビ（２Ｈ−１−ベンゾピラン）、トランス−２，３−ビス（４−ヒドロキシフェニル）−２−ブテン、９，９−ビス（４−ヒドロキシフェニル）フルオレン、３，３−ビス（４−ヒドロキシフェニル）−２−ブタノン、１，６−ビス（４−ヒドロキシフェニル）−１，６−ヘキサンジオン、４，４'−ジヒドロキシビフェニル、ｍ−ジヒドロキシキシリレン、ｐ−ジヒドロキシキシリレン、１，４−ビス（２−ヒドロキシエチル）ベンゼン、１，４−ビス（３−ヒドロキシプロピル）ベンゼン、１，４−ビス（４−ヒドロキシブチル）ベンゼン、１，４−ビス（５−ヒドロキシペンチル）ベンゼン、１，４−ビス（６−ヒドロキシヘキシル）ベンゼン、２，２−ビス〔４−（２”−ヒドロキシエチルオキシ）フェニル〕プロパン、及びハイドロキノン、レゾールシン等の２官能ポリオールモノマー（前記（Ｂ１２）ウレタンプレポリマーを構成する（Ｂ３２）２官能活性水素含有化合物に該当する）。
【０１３２】
トリヒドロキシナフタレン、テトラヒドロキシナフタレン、ベンゼントリオール、ビフェニルテトラオール、ピロガロール、（ヒドロキシナフチル）ピロガロール、トリヒドロキシフェナントレン等の多官能ポリオールモノマー。
【０１３３】
ポリエステルポリオール；（Ｂ３）成分
ポリオールと多塩基酸との縮合反応により得られる化合物が挙げられる。中でも、数平均分子量が４００〜２０００であることが好ましく、５００〜１５００より好ましく、６００〜１２００が最も好ましい。分子の両末端にのみ（分子内に２つの）水酸基を有するものは、前記（Ｂ１２）ウレタンプレポリマーを構成する（Ｂ３２）２官能活性水素含有化合物に該当する。
【０１３４】
ポリエーテルポリオール；（Ｂ３）成分
アルキレンオキシドの開環重合、または、分子中に活性水素含有基を２個以上有する化合物とアルキレンオキサイドとの反応により得られる化合物およびその変性体が挙げられる。中でも、数平均分子量が４００〜２０００であることが好ましく、５００〜１５００より好ましく、６００〜１２００が最も好ましい。分子の両末端にのみ（分子内に２つの）水酸基を有するものは、前記（Ｂ１２）ウレタンプレポリマーを構成する（Ｂ３２）２官能活性水素含有化合物に該当する。
【０１３５】
ポリカプロラクトンポリオール；（Ｂ３）成分
ε−カプロラクトンの開環重合により得られる化合物が挙げられる。中でも、数平均分子量が４００〜２０００であることが好ましく、５００〜１５００より好ましく、６００〜１２００が最も好ましい。分子の両末端にのみ（分子内に２つの）水酸基を有するものは、前記（Ｂ１２）ウレタンプレポリマーを構成する（Ｂ３２）２官能活性水素含有化合物に該当する。
【０１３６】
ポリカーボネートポリオール；（Ｂ３）成分
低分子ポリオールの１種類以上をホスゲン化して得られる化合物あるいはエチレンカーボネート、ジエチルカーボネート、ジフェニルカーボネート等を用いてエステル交換して得られる化合物が挙げられる。中でも、数平均分子量が４００〜２０００であることが好ましく、５００〜１５００より好ましく、６００〜１２００が最も好ましい。分子の両末端にのみ（分子内に２つの）水酸基を有するものは、前記（Ｂ１２）ウレタンプレポリマーを構成する（Ｂ３２）２官能活性水素含有化合物に該当する。
【０１３７】
ポリアクリルポリオール；（Ｂ３）成分
（メタ）アクリレート酸エステルやビニルモノマーを重合させて得られるポリオール化合物が挙げられる。分子の両末端にのみ（分子内に２つの）水酸基を有するものは、前記（Ｂ１２）ウレタンプレポリマーを構成する（Ｂ３２）２官能活性水素含有化合物に該当する。
【０１３８】
チオール；（Ｂ３）成分
チオールの好適な具体例としては、国際公開第ＷＯ２０１５／０６８７９８号パンフレットに記載されているものを用いることが出来る。その中でも、特に好適なものを例示すれば以下のものが挙げられる。
【０１３９】
テトラエチレングリコ−ルビス（３−メルカプトプロピオネート）、１，４−ブタンジオールビス（３−メルカプトプロピオネート）、１，６−ヘキサンジオールビス（３−メルカプトプロピオネート）、１，４−ビス（メルカプトプロピルチオメチル）ベンゼン（前記（Ｂ１２）ウレタンプレポリマーを構成する（Ｂ３２）２官能活性水素含有化合物に該当する）。
【０１４０】
トリメチロ−ルプロパントリス（３−メルカプトプロピオネート）、ペンタエリスリト−ルテトラキス（３−メルカプトプロピオネート）、ジペンタエリスリト−ルヘキサキス（３−メルカプトプロピオネート）、１，２−ビス［（２−メルカプトエチル）チオ］−３−メルカプトプロパン、２，２−ビス（メルカプトメチル）−１，４−ブタンジチオール、２，５−ビス（メルカプトメチル）−１，４−ジチアン、４−メルカプトメチル−１，８−ジメルカプト−３，６−ジチアオクタン、１，１，１，１−テトラキス（メルカプトメチル）メタン、１，１，３，３−テトラキス（メルカプトメチルチオ）プロパン、１，１，２，２−テトラキス（メルカプトメチルチオ）エタン、４，６−ビス（メルカプトメチルチオ）−１，３−ジチアン、トリス−｛（３−メルカプトプロピオニルオキシ）エチル｝−イソシアヌレ−ト等のチオールモノマー。
【０１４１】
ＯＨ／ＳＨ型重合性基含有モノマー；（Ｂ３）成分
２−メルカプトエタノール、１−ヒドロキシ−４−メルカプトシクロヘキサン、２−メルカプトハイドロキノン、４−メルカプトフェノール、１−ヒドロキシエチルチオ−３−メルカプトエチルチオベンゼン、４−ヒドロキシ−４’−メルカプトジフェニルスルホン、２−（２−メルカプトエチルチオ）エタノール、ジヒドロキシエチルスルフィドモノ（３−メルカプトプロピオネート）、ジメルカプトエタンモノ（サルチレート）（前記（Ｂ１２）ウレタンプレポリマーを構成する（Ｂ３２）２官能活性水素含有化合物に該当する）。            
３−メルカプト−１，２−プロパンジオール、グルセリンジ（メルカプトアセテート）、２，４−ジメルカプトフェノール、１，３−ジメルカプト−２−プロパノール、２，３−ジメルカプト−１−プロパノール、１，２−ジメルカプト−１，３−ブタンジオール、ペンタエリスリトールトリス（３−メルカプトプロピオネート）、ペンタエリスリトールモノ（３−メルカプトプロピオネート）、ペンタエリスリトールビス（３−メルカプトプロピオネート）、ペンタエリスリトールトリス（チオグリコレート）、ペンタエリスリトールペンタキス（３−メルカプトプロピオネート）、ヒドロキシメチル−トリス（メルカプトエチルチオメチル）メタン、ヒドロキシエチルチオメチルートリス（メルカプトエチルチオ）メタン等のポリ（チ）オールモノマー。
【０１４２】
（Ｂ４）アミノ基含有モノマー；（Ｂ４）成分
（Ｂ４）アミノ基含有モノマーは、一分子中に１級、または２級のアミノ基を１つ以上有しているモノマーであり、その中でも大きく分けて、脂肪族アミン、脂環族アミン、芳香族アミンに分類され、その具体例としては、以下のモノマーを挙げることができる。
【０１４３】
脂肪族アミン；（Ｂ４）成分
エチレンジアミン、ヘキサメチレンジアミン、ノナメチレンジアミン、ウンデカンメチレンジアミン、ドデカメチレンジアミン、メタキシレンジアミン、１，３−プロパンジアミン、プトレシン、ジエチレントリアミン等のポリアミン。
【０１４４】
モノエチルアミン、ｎ−プロピルアミン、ジエチルアミン、ジーｎ−プロピルアミン、ｎ−プロピルアミン、ジーｎ−ブチルアミン、ｎ−ブチルアミン等の単官能アミン。
【０１４５】
脂環族アミン；（Ｂ４）成分
イソホロンジアミン、シクロヘキシルジアミン等のポリアミン。
【０１４６】
シクロヘキシルアミン、Ｎ―メチルシクロヘキシルアミン等の単官能アミン。
【０１４７】
芳香族アミン；（Ｂ４）成分
４，４’−メチレンビス（ｏ−クロロアニリン）（ＭＯＣＡ）、２，６−ジクロロ−ｐ−フェニレンジアミン、４，４’−メチレンビス（２，３−ジクロロアニリン）、４，４’−メチレンビス（２−エチル−６−メチルアニリン）、３，５−ビス（メチルチオ）−２，４−トルエンジアミン、３，５−ビス（メチルチオ）−２，６−トルエンジアミン、３，５−ジエチルトルエン−２，４−ジアミン、３，５−ジエチルトルエン−２，６−ジアミン、トリメチレングリコール−ジ−ｐ−アミノベンゾエート、ポリテトラメチレングリコール−ジ−ｐ−アミノベンゾエート、４，４’−ジアミノ−３，３’，５，５’−テトラエチルジフェニルメタン、４，４’−ジアミノ−３，３’−ジイソプロピル−５，５’−ジメチルジフェニルメタン、４，４’−ジアミノ−３，３’，５，５’−テトライソプロピルジフェニルメタン、１，２−ビス（２−アミノフェニルチオ）エタン、４，４’−ジアミノ−３，３’−ジエチル−５，５’−ジメチルジフェニルメタン、Ｎ，Ｎ’−ジ−ｓｅｃ−ブチル−４，４’−ジアミノジフェニルメタン、３，３’−ジエチル−４，４’−ジアミノジフェニルメタン、ｍ−キシリレンジアミン、Ｎ，Ｎ’−ジ−ｓｅｃ−ブチル−ｐ−フェニレンジアミン、ｍ−フェニレンジアミン、ｐ−キシリレンジアミン、ｐ−フェニレンジアミン、３，３’−メチレンビス（メチル−６−アミノベンゾエート）、２，４−ジアミノ−４−クロロ安息香酸−２−メチルプロピル、２，４−ジアミノ−４−クロロ安息香酸−イソプロピル、２，４−ジアミノ−４−クロロフェニル酢酸−イソプロピル、テレフタル酸−ジ−（２−アミノフェニル）チオエチル、ジフェニルメタンジアミン、トリレンジアミン、ピペラジン、１，３，５−ベンゼントリアミン、メラミン等のポリアミン。
【０１４８】
ベンジルアミン、ジベンジルアミン等の単官能アミン。
【０１４９】
なお、これら（Ｂ４）成分の中で、ジアミン化合物は、（Ｂ３２）分子内に２つの活性水素含有基を有する２官能活性水素含有化合物と見なすこともできる。
【０１５０】
＜重合方法／逐次付加反応＞の重合性モノマー組成物  好適な配合割合
（Ｂ１）成分、（Ｂ２）成分、（Ｂ３）成分、および（Ｂ４）成分を含む重合性モノマー組成物
本発明において、（Ｂ１）成分、（Ｂ２）成分、（Ｂ３）成分、および（Ｂ４）成分を含む硬化性組成物の場合は、以下の配合となることが好ましい。すなわち、（Ａ）ロタキサンモノマーにおける重合性官能基がラジカル重合性基ではなく、逐次付加反応（重縮合・重付加反応）により重合硬化して硬化体を製造する場合には、以下の配合割合とすることが好ましい。（Ａ）成分の重合性官能基が活性水素含有基である場合には、（Ｂ１）成分が必須となる。
【０１５１】
具体的には、（Ｂ１）成分、（Ｂ２）成分、（Ｂ３）成分、および（Ｂ４）成分の合計量（以下、単に「（Ｂ）組成物量」とする場合もある。これは、（Ｂ）重合性モノマー組成物の量と等しい。）と、（Ａ）成分との配合割合は、以下の割合でなければならない。（Ａ）成分を１００質量部とした時、（Ｂ）組成物量が１００〜１０００００質量部とならなければならない。（Ｂ）重合性モノマー組成物を上記配合量含むことにより、優れた機械特性、研磨特性、耐摩耗性、フォトクロミック性が発揮される。（Ｂ）組成物量が１００質量部未満の場合には、スライド効果を示すポリロタキサンモノマー量が相対的に増加する結果、機械特性が劣ることとなり、好ましくない。一方、（Ｂ）組成物量が１０００００質量部を超える場合には、スライド効果を示すポリロタキサンモノマー量が相対的に減少する結果、耐摩耗特性やフォトクロミック性が劣ることとなり、好ましくない。
【０１５２】
また、フォトクロミック部位を含む（Ａ）ロタキサンモノマーを逐次付加反応を使用して、しかも、該部位と同じ性能を有するフォトクロミック化合物（吸収ピーク等が同じで同じ色の発色をするもの）を配合させずに、フォトクロミック硬化体を製造する場合には、以下の配合量することが特に好ましい。すなわち、この場合、上記性能に加えて、優れたフォトクロミック特性を発揮するためには、（Ａ）成分を１００質量部とした時、（Ｂ）組成物量が１００〜８００００質量部とすることが好ましく、さらには、（Ｂ）組成物量が５００〜５００００質量部となることが好ましい。なお、この場合、色合わせのために、異なる性能を有するフォトクロミック化合物単体を使用することは可能である。
【０１５３】
一方、フォトクロミック部位を含まない（Ａ）ロタキサンモノマーを使用して、硬化体を製造する場合には、以下の配合割合となることが好ましい。すなわち、この場合、逐次付加反応で硬化体を得る場合には、さらに、上記の特性と併せ、重合性モノマー組成物のハンドリング性も考慮すると、（Ａ）成分を１００質量部とした時、（Ｂ）組成物量は、１００〜５０００質量部であることが好ましく、２００〜３０００質量部であることがより好ましい。この硬化体には、研磨用パッド材に使用できる。さらには、フォトクロミック化合物単体を配合して、フォトクロミック硬化体として使用することもできる。
【０１５４】
さらには、フォトクロミック部位を含む（Ａ）ロタキサンモノマーとフォトクロミック部位を含まない（Ａ）ロタキサンモノマーを組み合わせて使用することもできる。これらロタキサンモノマーは、いずれも該環状分子の平均の包接数が０．０５以上０．２０以下の範囲にあり、かつ重合性官能基を有するものである。この場合、（Ａ）成分を１００質量部（フォトクロミック部位を含む（Ａ）ロタキサンモノマーとフォトクロミック部位を含まない（Ａ）ロタキサンモノマーの和）とした時、やはり、（Ｂ）組成物量は、１００〜１０００００質量部でなければならない。さらには、（Ｂ）組成物量が５００〜５０００質量部となることが好ましい。
【０１５５】
以上のような配合割合の中でも、より優れた硬化体を得るためには、（Ｂ）重合性モノマー組成物の構成を以下のようにすることが好ましい。具体的には、（Ｂ）成分の合計量を１００質量％としたとき、（Ｂ１）成分０〜９５質量％、（Ｂ２）成分０〜１００質量％、（Ｂ３）成分０〜８０質量％、および（Ｂ４）成分０〜３０質量％とすることが、優れた機械特性を発現するため好ましい。この効果をより発揮するためには、（Ｂ１）成分２０〜９５質量％、（Ｂ２）成分０〜２０質量％、（Ｂ３）成分０〜７０質量％、および（Ｂ４）成分０〜２５質量％とすることがさらに好ましく、（Ｂ１）成分２５〜８５質量％、（Ｂ２）成分０〜５質量％、（Ｂ３）成分１５〜７０質量％、および（Ｂ４）成分０〜２０質量％とすることが特に好ましい。
【０１５６】
また、得られる硬化体をＣＭＰ研磨用パッドに使用する場合には、（Ｂ１）成分４０〜８５質量％、（Ｂ２）成分０〜５質量％、（Ｂ３）成分０〜３５質量％、および（Ｂ４）成分０〜２０質量％とすることが好ましい。また、眼鏡レンズのような光学物品用途に使用する場合には、（Ｂ１）成分２５〜６５質量％、（Ｂ２）成分０〜５質量％、（Ｂ３）成分３５〜７０質量％、および（Ｂ４）成分０〜１５質量％とすることが好ましい。
【０１５７】
＜（Ｂ）重合性モノマー組成物＞
＜重合方法／連鎖重合（ラジカル重合）反応＞の重合性モノマー
＜（Ｂ５）ラジカル重合性モノマー＞
（Ｂ５）ラジカル重合性モノマー（以下、単に（Ｂ５）成分とする場合もある。）とは、ラジカル重合性基を有するものであれば、特に制限されるものではない。この場合、前記（Ａ）ロタキサンモノマーに含まれる重合性官能基は、ラジカル重合性基である。そして、（Ｂ）重合性モノマー組成物は、ラジカル重合性基を有する重合性モノマーを含む。
【０１５８】
ラジカル重合性モノマーを、大きく分類すると（メタ）アクリレート基を有する（メタ）アクリレート化合物、ビニル基を有するビニル化合物、アリル基を有するアリル化合物に分類できる。
【０１５９】
前記（Ｂ５）ラジカル重合性モノマーの好適な具体例としては、国際公開第ＷＯ２０１５／０６８７９８号に記載されているものを用いることが出来る。さらに、その中でも、本発明でさらに好適に用いることが出来るラジカル重合性化合物を例示すれば、下記に示す化合物が特に好適に用いることが出来る。
【０１６０】
（Ｂ５１）；（メタ）アクリレート化合物
（Ｂ５１）（メタ）アクリレート化合物（以下、単に「（Ｂ５１）成分」とする場合もある。）は、例えば、下記式（１）〜（４）に示される化合物が挙げられる。
【０１６１】
（Ｂ５１１）式（１）で表されるモノマー；（（Ｂ５１）成分）
【０１６２】
【化２】
2020076010.tif 000004
【０１６３】
式中、Ｒ１は、水素原子またはメチル基であり、Ｒ２は、水素原子または炭素数１〜２のアルキル基であり、Ｒ３は、炭素数１〜１０である３〜６価の有機基であり、ａは、平均値で０〜３の数であり、ｂは３〜６の数である。Ｒ２で示される炭素数１〜２のアルキル基としてはメチル基が好ましい。  Ｒ３で示される有機基としては、ポリオールから誘導される基、３〜６価の炭化水素基、３〜６価のウレタン結合を含む有機基が挙げられる。
【０１６４】
上記式（１）における好適な化合物を例示すると、
トリメチロールプロパントリメタクリレート、ジトリメチロールプロパンテトラメタクリレート等が挙げられる。
【０１６５】
（Ｂ５１２）成分；  式（２）で表される化合物  （Ｂ５１）成分
【０１６６】
【化３】
2020076010.tif 000005
【０１６７】
式中、Ｒ４及びＲ５は、それぞれ、水素原子、又はメチル基であり、ｃおよびｄは、それぞれ、０以上の整数である。
【０１６８】
ただし、Ｒ４とＲ５が共にメチル基の場合には、ｃ＋ｄは平均値で２以上７未満であり、Ｒ４がメチル基及びＲ５が水素原子の場合には、ｃ＋ｄは平均値で２以上５未満であり、Ｒ４とＲ５が共に水素原子の場合には、ｃ＋ｄは平均値で２以上３未満である。
【０１６９】
上記式（２）における最も好適な化合物を例示すると、
トリプロピレングリコールジメタクリレート、テトラプロピレングリコールジメタクリレート等が挙げられる。
【０１７０】
（Ｂ５１３）成分；  式（３）で表される化合物  （Ｂ５１）成分
【０１７１】
【化４】
2020076010.tif 000006
【０１７２】
式中、Ｒ６およびＲ７は、それぞれ、水素原子またはメチル基であり、Ｒ８およびＲ９は、それぞれ、水素原子またはメチル基であり、Ｒ１０は、水素原子またはハロゲン原子であり、Ｂは、−Ｏ−，−Ｓ−，−（ＳＯ２）−，−ＣＯ−，−ＣＨ２−，−ＣＨ＝ＣＨ−，−Ｃ（ＣＨ３）２−，−Ｃ（ＣＨ３）（Ｃ６Ｈ５）−の何れかであり、ｅおよびｆはそれぞれ１以上の整数であり、ｅ＋ｆは平均値で２以上３０以下である。
【０１７３】
なお、上記式（３）で示される重合性モノマーは、通常、分子量の異なる分子の混合物の形で得られる。そのため、ｅおよびｆは平均値で示した。
【０１７４】
上記式（３）における好適なモノマーを例示すると、
ビスフェノールＡジメタクリレート、２，２−ビス（４−メタクリロイルオキシ（ポリエトキシ）フェニル］プロパン（ｆ＋ｇ＝２．６）、２，２−ビス［４−メタクリロキシ（ポリエトキシ）フェニル］プロパン（ａ＋ｂ＝１０）、２，２−ビス［４−メタクリロキシ（ポリエトキシ）フェニル］プロパン（ａ＋ｂ＝１７）、２，２−ビス［４−メタクリロキシ（ポリエトキシ）フェニル］プロパン（ａ＋ｂ＝３０）２，２−ビス（３，５−ジブロモ−４−メタクリロイルオキシエトキシフェニル）プロパン、２，２−ビス（４−メタクリロイルオキシジプロポキシフェニル）プロパン、ビスフェノールＡジアクリレート、２，２−ビス［４−アクリロキシ（ポリエトキシ）フェニル］プロパン（ａ＋ｂ＝１０）、２，２−ビス［４−アクリロキシ（ポリエトキシ）フェニル］プロパン（ａ＋ｂ＝２０）等が挙げられる。
【０１７５】
（Ｂ５１４）成分；  式（４）で示される化合物  （Ｂ５１）成分
【０１７６】
【化５】
2020076010.tif 000007
【０１７７】
式中、ｇは平均値で１〜２０の数であり、Ａ及びＡ’は、互いに同一でも異なっていてもよく、それぞれ炭素数２〜１５の直鎖状または分岐状のアルキレン基であり、Ａが複数存在する場合には、複数のＡは同一の基であっても、異なる基であってもよく、Ｒ１１は、水素原子、またはメチル基であり、Ｒ１２は、（メタ）アクリロイルオキシ基またはヒドロキシル基である。
【０１７８】
上記式（４）で示される化合物は、ポリカーボネートジオールと（メタ）アクリレート酸とを反応させることにより製造することができる。
【０１７９】
上記式（４）で最も好ましい形態は、ペンタメチレングリコールとヘキサメチレングリコールの混合物である数平均分子量５００のポリカーボネートジオールとアクリル酸を反応させたものであり、  Ｒ１２は、アクリロイルオキシ基であるモノマーが挙げられる。
【０１８０】
（Ｂ５１５）成分；シルセルキオキサンモノマー；（Ｂ５１）成分
シルセルキオキサンモノマーは、ケージ状、ハシゴ状、ランダムといった種々の分子構造を取るものであり、（メタ）アクリレート基等のラジカル重合性基を有しているモノが好ましい。
【０１８１】
このようなシルセルキオキサン化合物の例としては、下記式（５）で示されるものが挙げられる。
【０１８２】
【化６】
2020076010.tif 000008
【０１８３】
式中、ｈは、重合度であり、３〜１００の整数であり、複数個あるＲ1３は、互いに同一もしくは異なっていてもよく、ラジカル重合性基、ラジカル重合性基を含む有機基、水素原子、アルキル基、シクロアルキル基、アルコキシ基又はフェニル基であり、少なくとも１つのＲ１３は、ラジカル重合性基、又はラジカル重合性基を含む有機基である。
【０１８４】
ここで、Ｒ１３で示されるラジカル重合性基、又はラジカル重合性基を含む有機基としては、（メタ）アクリレート基；（メタ）アクリロイルオキシプロピル基、（３−（メタ）アクリロイルオキシプロピル）ジメチルシロキシ基等の（メタ）アクリレート基を有する有機基等が挙げられる。
【０１８５】
（Ｂ５１６）成分；その他の（メタ）アクリレート化合物  （Ｂ５１）成分
上記式（１）〜（４）で表される化合物以外におけるモノマーを例示すると、
メトキシポリエチレングリコールメタクリレート（特に平均分子量２９３）、メトキシポリエチレングリコールメタクリレート（特に平均分子量４６８）、メトキシポリエチレングリコールアクリレート（特に平均分子量２１８）、メトキシポリエチレングリコールアクリレート、（特に平均分子量４５４）、ジエチレングリコールジメタクリレート、トリエチレングリコールジメタクリレート、テトラエチレングリコールジメタクリレート、ペンタエチレングリコールジメタクリレート、ペンタプロピレングリコールジメタクリレート、ジエチレングリコールジアクリレート、トリエチレングリコールジアクリレート、テトラエチレングリコールジアクリレート、ペンタエチレングリコールジアクリレート、トリプロピレングリコールジアクリレート、テトラプロピレングリコールジアクリレート、ペンタプロピレングリコールジアクリレート、ポリプロピレングリコールとポリエチレングリコールの混合物よりなるジメタアクリレート（ポリエチレンが２個、ポリプロピレンが２個の繰り返し単位を有する）ポリエチレングリコールジメタクリレート（特に平均分子量３３０）、ポリエチレングリコールジメタクリレート（特に平均分子量５３６）、ポリテトラメチレングリコールジメタクリレート（特に平均分子量７３６）、トリプロピレングリコールジメタクリレート、テトラプロピレングリコールジメタクリレート、ポリプロピレングリコールジメタクリレート（特に平均分子量５３６）、ポリエチレングリコールジアクリレート（特に平均分子量２５８）、ポリエチレングリコールジアクリレート（特に平均分子量３０８）、ポリエチレングリコールジアクリレート（特に平均分子量５０８）、ポリエチレングリコールジアクリレート（特に平均分子量７０８）、ポリエチレングリコールメタクリレートアクリレート（特に平均分子量５３６）、（ポリエチレングリコール／ポリプロピレングリコール）ジアクリレート共重合体（特に平均分子量３３０）、エトキシ化シクロヘキサンジメタノールアクリレート（特に平均分子量４３４）、ポリエステルオリゴマーヘキサアクリレート、カプロラクトン変性ジペンタエリスリトールヘキサアクリレート、４官能ポリエステルオリゴマー（分子量２５００〜３５００、ダイセルユーシービー社、ＥＢ８０等）、４官能ポリエステルオリゴマー（分子量６０００〜８０００、ダイセルユーシービー社、ＥＢ４５０等）、６官能ポリエステルオリゴマー（分子量４５０００〜５５０００、ダイセルユーシービー社、ＥＢ１８３０等）、４官能ポリエステルオリゴマー（特に分子量１００００の第一工業製薬社、ＧＸ８４８８Ｂ等）、エチレングリコールビスグリシジルメタクリレート、１，４−ブチレングリコールジメタクリレート、１，９−ノニレングリコールジメタクリレート、ネオペンチレングリコールジメタクリレート、ビス（２−メタクリロイルオキシエチルチオエチル）スルフィド、ビス（メタクリロイルオキシエチル）スルフィド、ビス（アクリロイルオキシエチル）スルフィド、１，２−ビス（メタクリロイルオキシエチルチオ）エタン、１，２−ビス（アクリロイルオキシエチル）エタン、ビス（２−メタクリロイルオキシエチルチオエチル）スルフィド、ビス（２−アクリロイルオキシエチルチオエチル）スルフィド、１，２−ビス（メタクリロイルオキシエチルチオエチルチオ）エタン、１，２−ビス（アクリロイルオキシエチルチオエチルチオ）エタン、１，２−ビス（メタクリロイルオキシイソプロピルチオイソプロピル）スルフィド、１，２−ビス（アクリロイルオキシイソプロピルチオイソプロピル）スルフィド、ステアリルメタクリレート、ラウリルメタクリレート、メチルアクリレート、エチルアクリレート、ブチルアクリレート、オクチルアクリレート、ラウリルアクリレート。
【０１８６】
（メタ）アクリレート酸のエステル、例えば、（メタ）アクリレート酸メチル、（メタ）アクリレート酸ベンジル、（メタ）アクリレート酸フェニル、２−ヒドロキシエチル（メタ）アクリレート。
【０１８７】
チオアクリル酸もしくはチオメタクリル酸のエステル、例えばメチルチオアクリレート、ベンジルチオアクリレート、ベンジルチオメタクリレート。
【０１８８】
多官能性ウレタン（メタ）アクリレート、例えば、新中村化学工業（株）製のＵ−４ＨＡ（分子量５９６、官能基数４）、Ｕ−６ＨＡ（分子量１０１９、官能基数６）、Ｕ−６ＬＰＡ（分子量８１８、官能基数６）、Ｕ−１５ＨＡ（分子量２３００、官能基数１５）、新中村化学工業（株）製のＵ−２ＰＰＡ（分子量４８２）、ＵＡ−１２２Ｐ（分子量１１００）、Ｕ−１２２Ｐ（分子量１１００）、及びダイセルユーシービー社製のＥＢ４８５８（分子量４５４）、新中村化学工業（株）製のＵ−１０８Ａ、Ｕ−２００ＰＡ、ＵＡ−５１１、Ｕ−４１２Ａ、ＵＡ−４１００、ＵＡ−４２００、ＵＡ−４４００、ＵＡ−２２３５ＰＥ、ＵＡ−１６０ＴＭ、ＵＡ−６１００、ＵＡ−６２００、Ｕ−１０８、ＵＡ−４０００、ＵＡ−５１２および日本化薬（株）製ＵＸ−２２０１、ＵＸ３２０４、ＵＸ４１０１、６１０１、７１０１、８１０１が挙げられる。
【０１８９】
（Ｂ５２）成分；ビニル化合物
ビニル化合物としては、スチレン、α−メチルスチレンおよびα−メチルスチレンダイマー等が挙げられる。また、前記シルセスキオキサンモノマーにおいて、Ｒ１３がビニル基；ビニルプロピル基、ビニルジメチルシロキシ基等のビニル基を有する有機基となる化合物が挙げられる。
【０１９０】
（Ｂ５３）成分；アリル化合物
アリル化合物としては、メトキシポリエチレングリコールアリルエーテル（特に平均分子量５５０）、メトキシポリエチレングリコールアリルエーテル（特に平均分子量３５０）、メトキシポリエチレングリコールアリルエーテル（特に平均分子量１５００）等が挙げられる。前記シルセスキオキサンモノマーにおいて、Ｒ１３がアリル基；アリルプロピル基、アリルプロピルジメチルシロキシ基等のアリル基を有する有機基となる化合物が挙げられる。
【０１９１】
（Ｂ５４）その他のラジカル重合性モノマー
本発明においては、分子中に異なるタイプの複数種の重合性基を有する複合型重合性化合物も使用することができる。具体的な化合物を例示すれば、以下のものが挙げられる。なお、ここでは、分子内に１つでもラジカル重合性基を有するものであれば、この分類に該当するものとした。
【０１９２】
ラジカル重合／エポキシ型重合基含有モノマー；（Ｂ５４）成分
グリシジルメタクリレート、グリシジルオキシメチルメタクリレート、２−グリシジルオキシエチルメタクリレート、３−グリシジルオキシプロピルメタクリレート、４−グリシジルオキシブチルメタクリレート、ポリエチレングリコールグリシジルメタクリレート、ポリプロピレングリコールグリシジルメタクリレート、ビスフェノールＡ−モノグリシジルエーテル−メタクリレート、ポリエチレングリコールグリシジルアクリレート、ポリエチレングリコールグリシジルアクリレート。
【０１９３】
ラジカル重合／ＯＨ型重合基含有モノマー；（Ｂ５４）成分
２−ヒドロキシメタクリレート、２−ヒドロキシアクリレート、アクリル酸２−ヒドロキシプロピル等。
【０１９４】
ラジカル重合／イソシアネート基含有モノマー；（Ｂ５４）成分
２−イソシアナトエチルメタクリレート、２−イソシアナトエチルアクリレート等が挙げられる。
【０１９５】
ラジカル重合／シリル基含有モノマー；（Ｂ５４）成分
γ−メタクリロイルオキシプロピルトリメトキシシラン、γ−メタクリロイルオキシプロピルメチルジメトキシシラン等が挙げられる。
【０１９６】
また、上述した重合性化モノマー以外にも、何ら制限なく、その他の重合性モノマーを使用できる。例えば、エピスルフィドモノマーやチエタニルモノマー、モノ（チ）オールモノマーを使用することもできる。エピスルフドモノマーやチエタニルモノマー、モノ（チ）オールモノマーの好適な具体例としては、国際公開第ＷＯ２０１５／０６８７９８号に記載されているものを用いることができる。
【０１９７】
（Ｂ５）成分を含む硬化性組成物
本発明において、（Ｂ５）成分を含む硬化性組成物の場合、すなわち、（Ａ）ロタキサンモノマーにおける重合性官能基がラジカル重合性基である場合には、以下の配合割合としなければならない。
【０１９８】
すなわち、逐次付加反応の場合と同じく、
（Ａ）ロタキサンモノマー１００質量部に対して、
（Ｂ）重合性モノマー組成物を１００〜１０００００質量部としなければならない。
【０１９９】
他の（Ｂ）重合性モノマー組成物を上記配合量含むことにより、優れた機械特性、研磨特性、耐摩耗性、フォトクロミック性が発揮される。（Ｂ）成分の合計量が１００質量部未満の場合には、スライド効果を示すポリロタキサンモノマー量が相対的に増加する結果、機械特性が劣ることとなり好ましくない。一方、（Ｂ）成分の合計量が１００００質量部を超える場合には、スライド効果を示すポリロタキサンモノマー量が相対的に減少する結果、耐摩耗特性やフォトクロミック性が劣ることとなりとなり好ましくない。
【０２００】
また、フォトクロミック部位を含む（Ａ）ロタキサンモノマーを連鎖重合により、しかも、該部位と同じ性能を有するフォトクロミック化合物（吸収ピーク等が同じで同じ色の発色をするもの）を配合させずに、フォトクロミック硬化体を製造する場合には、以下の配合量することが特に好ましい。すなわち、この場合、上記性能に加えて、優れたフォトクロミック特性を発揮するためには、（Ａ）成分を１００質量部とした時、（Ｂ）組成物量が１００〜８００００質量部とすることが好ましく、さらには、（Ｂ）組成物量が５００〜５００００質量部となることが好ましい。なお、この場合、色合わせのために、異なる性能を有するフォトクロミック化合物単体を使用することは可能である。
【０２０１】
一方、フォトクロミック部位を含まない（Ａ）ロタキサンモノマーを使用して、硬化体を製造する場合には、以下の配合割合となることが好ましい。すなわち、この場合、逐次付加反応で硬化体を得る場合には、さらに、上記の特性と併せ、重合性モノマー組成物のハンドリング性も考慮すると、（Ａ）成分を１００質量部とした時、（Ｂ）組成物量は、１００〜５０００質量部であることが好ましく、２００〜３０００質量部であることがより好ましい。このような配合とすることにより、得られた硬化体は眼鏡レンズ等に効果的に使用できる。さらには、フォトクロミック化合物単体を配合して、フォトクロミック硬化体として使用することもできる。
【０２０２】
さらには、フォトクロミック部位を含む（Ａ）ロタキサンモノマーとフォトクロミック部位を含まない（Ａ）ロタキサンモノマーを組み合わせて使用することもできる。これらロタキサンモノマーは、いずれも該環状分子の平均の包接数が０．０５以上０．２０以下の範囲にあり、かつ重合性官能基を有するものである。この場合、（Ａ）成分を１００質量部（フォトクロミック部位を含む（Ａ）ロタキサンモノマーとフォトクロミック部位を含まない（Ａ）ロタキサンモノマーの和）とした時、やはり、（Ｂ）組成物量は、１００〜１０００００質量部でなければならない。さらには、（Ｂ）組成物量が５００〜５０００質量部となることが好ましい。
【０２０３】
以上のような配合割合の中でも、より優れた硬化体を得るためには、さらには、（Ｂ５）成分の合計量を１００質量％としたとき、（Ｂ５１）成分７７〜９９質量％、（Ｂ５２）成分０〜１５質量％、（Ｂ５３）成分０〜５質量％、および（Ｂ５４）成分１〜３質量％とすることが、硬化体の成形性のため好ましい。この効果をより発揮するためには、（Ｂ５１）成分８５〜９９質量％、（Ｂ５２）成分０〜１０質量％、（Ｂ５３）成分０〜３質量％、および（Ｂ５４）成分１〜２質量％とすることがさらに好ましい。
【０２０４】
さらには、上記範囲を満足する場合において、（Ｂ５１）成分の合計量を１００質量％とした時、（Ｂ５１１）成分５〜５０質量％、（Ｂ５１２）成分０〜６０質量％、（Ｂ５１３）成分０〜７０質量％、（Ｂ５１４）成分０〜２０質量％、（Ｂ５１５）成分０〜２０質量％、および（Ｂ５１６）成分１０〜７０質量％とすることが、優れたフォトクロミック特性のため好ましい。この効果をより発揮するためには、（Ｂ５１１）成分７〜４０質量％、（Ｂ５１２）成分０〜５０質量％、（Ｂ５１３）成分０〜６０質量％、（Ｂ５１４）成分０〜１５質量％、（Ｂ５１５）成分０〜１０質量％、および（Ｂ５１６）成分１５〜６０質量％とすることがさらに好ましい。
【０２０５】
好適な硬化性組成物について
上記（Ａ）ポリロタキサンモノマー、およびポリロタキサン以外の重合性モノマーは、用いる用途に応じて適宜選択すればよい。例えば、フォトクロミック硬化性組成物を調合する場合には、（Ａ）ポリロタキサンモノマーの重合性官能基は、ＯＨ基、ＳＨ基、または、ラジカル重合性基から選択されるのが好ましく、重合性モノマーは、（Ｂ１）イソ（チオ）アネート化合物、（Ｂ５）ラジカル重合性モノマー等から選択されるのが好ましい。また、（Ａ）ポリロタキサンモノマーの重合性官能基がＯＨ基、ＳＨ基の場合には、（Ｂ１）イソ（チア）シアネート化合物の他にも、（Ｂ３）（チ）オール化合物を併用することが好ましい。こうすることで、優れた機械物性やフォトクロミック特性を発現できる。上記の中でも本発明で特に高い効果が得られるのは、重合性モノマーに（Ｂ１）イソ（チア）シアネート化合物を用いた時である。
【０２０６】
研磨用パッド材に用いられる場合には、（Ａ）ポリロタキサンモノマーの重合性官能基はＯＨ基から選択されるのが好ましく、重合性モノマーは（Ｂ１）ポリ（イソ）チアシアネートモノマーから選択されるのが好ましい。特に、研磨用パッド材に用いる際には、（Ｂ１）イソ（チオ）シアネート化合物の中でも、（Ｂ１２）ウレタンプレポリマーを含んでなることが好ましい。こうすることで、研磨用パッド材の機械特性を向上でき、特に良好な耐摩耗性特性を発現できる。
【０２０７】
（硬化性組成物に配合されるその他の配合成分）
本発明の硬化性組成物においては、上述した（Ａ）ポリロタキサンモノマーや、（Ｂ）重合性モノマーに導入された重合性官能基の種類に応じて、その重合硬化を速やかに促進させるために各種の（Ｃ）重合硬化促進剤を使用することもできる。
【０２０８】
（Ｃ）重合硬化促進剤
例えば、（Ａ）ポリロタキサンモノマーが有している重合性官能基がＯＨ基、アミノ基、エポキシ基、及び、ＳＨ基等の重合性基の場合であり、重合性モノマーが（Ｂ１）イソ（チオ）シアネート化合物から選択される場合には、（Ｃ１）ウレタン或いはウレア用反応触媒や（Ｃ２）縮合剤が重合硬化促進剤として使用される。
【０２０９】
（Ａ）ロタキサンモノマーが有している重合性官能基がＯＨ基、アミノ基、及び、ＮＣＯ基等の重合性官能基であり、（Ｂ）組成物が、（Ｂ２）エポキシ基含有モノマーを含む場合には、（Ｃ３）エポキシ硬化剤やエポキシ基を開環重合させるための（Ｃ４）カチオン重合触媒が重合硬化促進剤として使用される。
【０２１０】
（Ａ）ポリロタキサンモノマーが有している重合性官能基がＮＣＯ基又はＮＣＳ基の場合であり、（Ｂ）成分が、（Ｂ３）水酸基（チオール基）含有モノマー、及び、（Ｂ４）アミンモノマーから選択される場合には、（Ｃ１）ウレタン或いはウレア用反応触媒や（Ｃ２）縮合剤が重合硬化促進剤として使用される。
【０２１１】
（Ａ）ロタキサンモノマーが有している重合性官能基がラジカル重合性基の場合であり、（Ｂ）成分が（Ｂ５）ラジカル重合性モノマーから選択される場合には、（Ｃ５）ラジカル重合開始剤が重合硬化促進剤として使用される。
【０２１２】
本発明で好適に使用できる上記（Ｃ１）〜（Ｃ５）の重合促進剤としては、具体例としては、国際公開第ＷＯ２０１５／０６８７９８号に記載されているものを用いることができる。
【０２１３】
これら各種の（Ｃ）重合硬化促進剤は、それぞれ、１種単独でも、２種以上を併用することもできるが、その使用量は、所謂触媒量でよく、例えば、（Ａ）ロタキサンモノマーと（Ｂ）重合性モノマー組成物の合計１００質量部当り、０．００１〜１０質量部、特に０．０１〜５質量部の範囲の少量でよい。
【０２１４】
（Ｄ）フォトクロミック化合物
また、本発明の硬化性組成物を硬化させた硬化体は、その用途に応じて、硬化体中に（Ｄ）フォトクロミック化合物を含有させてもよい。このような用途としては、フォトクロミック硬化性組成物を硬化して得られるフォトクロミック眼鏡が知られている。上述したフォトクロミック化合物には、公知のフォトクロミック化合物を使用できるが、フォトクロミック組成物として使用する場合には、発色濃度、初期着色性、耐久性、退色速度などのフォトクロミック性の観点から、インデノ〔２，１−ｆ〕ナフト〔１，２−ｂ〕ピラン骨格を有するクロメン化合物を用いることがより好ましく、特に分子量が５４０以上のクロメン化合物が、発色濃度及び退色速度に特に優れるため好適に使用される。
【０２１５】
これら各種の（Ｄ）フォトクロミック化合物は、それぞれ、１種単独でも、２種以上を併用することもできる。その使用量は、用途に応じて適宜決定すればよく、例えば、（Ａ）ポリロタキサンと（Ｂ）重合性モノマー組成物の合計１００質量部当り、０．００１〜２０質量部、特に０．０１〜１０質量部の範囲であることが好ましい。
【０２１６】
本発明の硬化性組成物は、その他にも、本発明の効果を損なわない範囲で、公知の各種配合剤を用いることが出来る。例えば、砥粒、酸化防止剤、紫外線吸収剤、赤外線吸収剤、着色防止剤、蛍光染料、染料、顔料、香料、界面活性剤、難燃剤、可塑剤、充填剤、帯電防止剤、整泡剤、溶剤、レベリング剤、その他の添加剤を加えてもよい。これらの添加剤は単独で用いても２種以上を併用してもよい。これら添加剤は、硬化性組成物に含有させ、該硬化性組成物を重合することにより、硬化体に含有させることができる。上述した砥粒については、具体的には、酸化セリウム、酸化珪素、アルミナ、炭化珪素、ジルコニア、酸化鉄、二酸化マンガン、酸化チタン及びダイヤモンドから選択される材料からなる粒子、又はこれら材料からなる二種以上の粒子等が挙げられる。
【０２１７】
重合方法は、公知の方法を採用できる。重縮合、又は重付加反応の場合には、国際公開第ＷＯ２０１５／０６８７９８号、国際公開第ＷＯ２０１６／１４３９１０、特開２０１７−４８３０５に記載の条件を採用できる。ラジカル重合の場合には、ＷＯ２０１４／１３６８０４号、国際公開第ＷＯ２０１５／０６８７９８号の記載の条件を採用できる。
【０２１８】
＜硬化体＞
＜フォトクロミック硬化体＞
硬化性組成物が（Ｄ）フォトクロミック化合物を含む場合には、そのまま重合硬化することによって、フォトクロミック硬化体を製造できる。
【０２１９】
また、フォトクロミック硬化体を得る方法として、前記（Ａ）ロタキサンモノマーにフォトクロミック部位を環状分子の側鎖に直接結合して、フォトクロミック特性を有する前記（Ａ）ロタキサンモノマーを含む硬化性組成物を準備することもできる。
【０２２０】
本発明のフォトクロミック組成物を硬化させるには、次のような手段が用いられる。
【０２２１】
重合性モノマーにフォトクロミック化合物を溶解させ、それを重合させることにより、直接、レンズ等の光学材料を成形する方法（練り込み法）。
【０２２２】
レンズ等のプラスチック成形品の表面に、フォトクロミック化合物が分散された樹脂層を、コーティング或いは注型重合により設ける方法（積層法）。
【０２２３】
２枚の光学シートを、フォトクロミック化合物が分散された接着材樹脂により形成された接着層により接合する方法（バインダー法）。
【０２２４】
＜その他の硬化体＞
また、本発明の硬化性組成物を硬化させた硬化体は、その用途に応じて、硬化体中に細孔を設けてもよい。このような用途としては、研磨用のパッド剤が知られている。研磨用のパッド剤等に細孔を設ける手法としては、公知で知られている発泡方法等を何ら制限なく用いることが可能である。それらの方法を例示すれば、低沸点炭化水素等の揮発性の発泡剤や、微小中空体（マイクロバルーン）を分散硬化させる方法、熱膨張性の微粒子を混合したのち加熱し微粒子を発泡させる方法、または混合中に空気や窒素等の不活性ガスを吹き込むメカニカルフロス発泡法が例示できる。  本発明の硬化性体に、ウレタン結合を形成させうることが可能な硬化性組成物を用いる場合には、水などを添加する発泡剤発泡法も適用できる。また、該微小中空体（マイクロバルーン）は、世の中に知られているものを何ら制限なく使用することが出来る。具体例を示せば、塩化ビニリデン樹脂、（メタ）アクリレート系樹脂、アクリルニトリルと塩化ビニリデン共重合体、エポキシ樹脂、フェノール樹脂、メラミン樹脂、ウレタン樹脂等の該微小中空体を使用できる。
【実施例】
【０２２５】
次に、実施例及び比較例を用いて本発明を詳細に説明するが、本発明は本実施例に限定されるものではない。先ず、本発明で使用した測定装置、測定方法、および各成分の製造方法等について説明する。
【０２２６】
（分子量測定；ゲルパーミエーションクロマトグラフィー（ＧＰＣ測定））
ＧＰＣの測定は、装置として液体クロマトグラフ装置（日本ウォーターズ社製）を用いた。カラムは分析するサンプルの分子量に応じて、昭和電工株式会社製Ｓｈｏｄｅｘ  ＧＰＣ  ＫＦ−８０２（排除限界分子量：５０００）、ＫＦ８０２．５（排除限界分子量：２００００）、ＫＦ−８０３（排除限界分子量：７００００）、ＫＦ−８０４（排除限界分子量：４０００００）、ＫＦ−８０５（排除限界分子量：２００００００）を適宜使用した。また、展開液としてジメチルホルムアミド（ＤＭＦ）を用い、流速１ｍｌ／ｍｉｎ、温度４０℃の条件にて測定した。標準試料にポリスチレンを用い、比較換算により重量平均分子量を求めた。なお、検出器には示差屈折率計を用いた。
【０２２７】
水酸基価の測定
水酸基価は、ＪＩＳ  Ｋ１５５７−１（２００７）に準拠して、アセチル化法を用いて求めた。
【０２２８】
（Ａ）ロタキサンモノマーの製造方法
＜製造例１＞
（１−１）ＰＥＧ２０００ｄｉａｍｉｎｅの調製；
軸分子として、直鎖状ポリエチレングリコール（ＰＥＧ２０００）を用意した。
下記処方；
ＰＥＧ２０００  ３００ｇ、
ＣＤＩ（Ｎ，Ｎ−カルボニルジイミダゾール）２００ｇ
を準備し、各成分をジクロロメタン１０００ｍＬに溶解させ、室温で６時間撹拌した。有機相を水洗後、エチレンジアミン１８０ｇを加えさらに２０時間室温で撹拌した。水洗後、ジクロロメタンを減圧留去することで、下記式ｘｘで示されるＰＥＧ２０００ｄｉａｍｉｎｅ（ＰＥＧ２０００ジアミン（末端がアミノ基））を得た（２８５ｇ、収率８８％）。
【０２２９】
（１−２）ロタキサンの調製；
上記で調製されたＰＥＧ２０００ｄｉａｍｉｎｅ  ２０ｇおよびヒドロキシプロピル−α−シクロデキストリン（ＨＰ−α−ＣＤ）２５０ｇをイオン交換水３００ｍＬに溶解させた。４℃で２日間静置した後、トリニトロベンゼンスルホン酸ナトリウム（ＴＮＢＳ）３５．１ｇを加え、さらに２日間撹拌した後、透析チューブにて透析することでヒドロキシプロピル化ポリロタキサンを得た（１０．８ｇ、収率１８％）。得られたヒドロキシプロピル化ポリロタキサンは、１Ｈ−ＮＭＲおよびＧＰＣで同定し、所望の構造を有するヒドロキシプロピル化ポリロタキサンであることを確認した。なお、ヒドロキシプロピル基による環状分子のＯＨ基への修飾度は０．２であり、ＧＰＣ測定により重量平均分子量は６０００であった。
【０２３０】
（１−３）ロタキサンへの側鎖の導入；
上記で得られたヒドロキシプロピル化ポリロタキサン３ｇを、ε−カプロラクトン１２ｇに加え８０℃で溶解させた混合液を調製した。この混合液を、乾燥窒素をブローさせながら１１０℃で１時間攪拌した後、２−エチルヘキサン酸錫（ＩＩ）の５０ｗｔ％キシレン溶液０．６ｇを加え、１００℃で１時間攪拌した。その後、キシレンを添加し、不揮発濃度が約３５質量％の側鎖を導入したポリカプロラクトン修飾ポリロタキサンキシレン溶液を得た。得られたポリカプロラクトン修飾ポリロタキサンキシレン溶液をヘキサン中に滴下し、回収し、乾燥させることによりポリカプロラクトン修飾ポリロタキサン（ロタキサンモノマー：ＰＲ１）１５ｇを取得した。なお、１Ｈ−ＮＭＲおよびＧＰＣ測定により、ε−カプロラクトンの平均重合度は１０、ＰＲ１の重量平均分子量は１８０００であった。ＰＲ１の特性を表１にまとめた。ロタキサンモノマー（ＰＲ１）が有する重合性官能基は、水酸基である。
・側鎖に導入された重合性官能基（水酸基）のモル数  ０．５９ｍｍｏｌ／ｇ。
【０２３１】
＜製造例２＞
実施例１において、使用したポリエチレングリコールをＰＥＧ６０００に変更した以外は実施例１と同様の方法でポリロタキサンモノマー：ＰＲ２を取得した。以下の詳細な製造方法を説明する。
【０２３２】
（２−１）ＰＥＧ６０００ｄｉａｍｉｎｅの調製；
下記処方；
ＰＥＧ６０００  ３００ｇ、
ＣＤＩ（Ｎ，Ｎ−カルボニルジイミダゾール）４５ｇ
を準備し、各成分をジクロロメタン６００ｍＬに溶解させ、室温で６時間撹拌した。有機相を水洗後、エチレンジアミン５０ｇを加えさらに２０時間室温で撹拌した。水洗後、ジクロロメタンを減圧留去することで、ＰＥＧ６０００ｄｉａｍｉｎｅを得た（２７６ｇ、収率９０％）。
【０２３３】
（２−２）ロタキサンの調製；
上記で調製されたＰＥＧ６０００ｄｉａｍｉｎｅ  ４００ｇおよびＨＰ−α−ＣＤ  ６３０ｇをイオン交換水８００ｍＬに溶解させた。４℃で２日間静置した後、トリニトロベンゼンスルホン酸ナトリウム（ＴＮＢＳ）１５０ｇを加え、さらに２日間撹拌した後、透析チューブにて透析することでヒドロキシプロピル化ポリロタキサンを得た（４８０ｇ、収率６０％）。得られたヒドロキシプロピル化ポリロタキサンは、１Ｈ−ＮＭＲおよびＧＰＣで同定し、所望の構造を有するヒドロキシプロピル化ポリロタキサンであることを確認した。なお、ヒドロキシプロピル基による環状分子のＯＨ基への修飾度は０．２であり、ＧＰＣ測定により重量平均分子量は１５０００であった。
【０２３４】
（２−３）ロタキサンへの側鎖の導入；
上記で得られたヒドロキシプロピル化ポリロタキサン３ｇを、ε−カプロラクトン１２ｇに加え８０℃で溶解させた混合液を調製した。この混合液を、乾燥窒素をブローさせながら１１０℃で１時間攪拌した後、２−エチルヘキサン酸錫（ＩＩ）の５０ｗｔ％キシレン溶液０．６ｇを加え、１００℃で１時間攪拌した。その後、キシレンを添加し、不揮発濃度が約３５質量％の側鎖を導入したポリカプロラクトン修飾ポリロタキサンキシレン溶液を得た。得られたポリカプロラクトン修飾ポリロタキサンキシレン溶液をヘキサン中に滴下し、回収し、乾燥させることによりロタキサンモノマー：ＰＲ２を１５ｇ取得した。なお、１Ｈ−ＮＭＲおよびＧＰＣ測定により、ε−カプロラクトンの平均重合度は１０、ＧＰＣ測定によりＰＲ２の重量平均分子量は４５０００であった。ＰＲ２の特性を表１にまとめた。ロタキサンモノマー（ＰＲ２）が有する重合性官能基は、水酸基である。
・側鎖に導入された重合性官能基（水酸基）のモル数  ０．４６ｍｍｏｌ／ｇ。
【０２３５】
＜比較製造例１＞
国際公開第２０１３／０９９８４２号パンフレットに記載の方法に従って、軸分子の鎖状部分が分子量２，０００のポリエチレングリコールで形成され、かつ両端の嵩高い基がアダマンチル基であり、環状分子がαシクロデキストリン環であり、プロピルオキシ基を介して、εカプロラクトンが平均で１０分子開環重合したポリロタキサンモノマー：ｐｒ１を合成した。なお、ＧＰＣ測定によりｐｒ１の重量平均分子量は１１５０００であった。ｐｒ１の特性を表１にまとめた。ロタキサンモノマー（ｐｒ１）が有する重合性官能基は、水酸基である。
・側鎖に導入された重合性官能基（水酸基）のモル数  ０．７３ｍｍｏｌ／ｇ。
【０２３６】
【表１】
2020076010.tif 000009
【０２３７】
＜実施例１＞
前記製造例１で製造した（Ａ）ロタキサンモノマーを用い、研磨パッド用硬化性組成物を下記処方により調合し、ウレタン樹脂（硬化体）を作製した。
【０２３８】
実施例１で作成したＰＲ１（１００質量部）と４，４’−メチレンビス（ｏ−クロロアニリン）（ＭＯＣＡ、２１質量部）とを１２０℃で混合して均一溶液にした後、十分に脱気し、１００℃まで冷却した（溶液１）。別途、７０℃に加温したＰｒｅ−１（製造方法は下記参照、８２０質量部）に溶液１を加え、均一混合した後金型へ注入し、１００℃で１５時間硬化させた。重合終了後、鋳型からウレタン樹脂を取り外し、スライスを行い、厚さ２ｍｍのウレタン樹脂を得た。
【０２３９】
各配合量を下記に示す。
（Ａ）ロタキサンモノマー：ＰＲ１  ２４質量部。
（Ｂ１２）ウレタンプレポリマー：Ｐｒｅ−１  ７１質量部。
（Ｂ４）アミノ基含有モノマー：ＭＯＣＡ  ５質量部。
【０２４０】
上記で作製したウレタン樹脂について、厚み２ｍｍのダンベル８号形状に打ち抜いた樹脂を島津社製ＡＧ−ＳＸのオートグラフにて１０ｍｍ／ｍｉｎで２０ｍｍ引張った際の試験力を測定した。また、硬度は、ＪＩＳ規格（硬さ試験）Ｋ６２５３に従って、高分子計器製のデュロメーターによりショアーＡ硬度で測定した。評価結果を表２にまとめた。表２には、硬化性組成物の粘度も記載した。
【０２４１】
なお、（Ｂ１２）ウレタンプレポリマー  Ｐｒｅ−１は、以下の方法に従い製造した。
＜Ｐｒｅ−１の製造方法＞
窒素導入管、温度計、攪拌機を備えたフラスコに窒素雰囲気下中、２，４−トリレンジイソシアネート５０ｇとポリオキシテトラメチレングリコール（数平均分子量；１０００）９０ｇとジエチレングリコール１２ｇを、８０℃で６時間反応させ、イソ（チオ）シアネート当量が９０５の末端イソシアネートウレタンプレポリマー（Ｐｒｅ−１）を得た。
【０２４２】
＜実施例２＞
製造例２で作成したＰＲ２（（Ａ）ロタキサンモノマー）を用いた以外は実施例１と同様の方法でウレタン樹脂を作製・評価した。評価結果を表２にまとめた。
【０２４３】
＜比較例１＞
比較製造例１で作製したｐｒ１を用いた以外は実施例１と同様の方法でウレタン樹脂を作製・評価した。評価結果を表２にまとめた。
【０２４４】
【表２】
2020076010.tif 000010
【０２４５】
表２から明らかなように、ロタキサンモノマーの包接率を調整することにより、得られる硬化体の硬度は維持しつつ、それを構成する硬化性組成物の粘度を低くすることができた。また、水酸基価が低いロタキサンモノマーを使用することにより、より一層、硬化性組成物の粘度を低減できた。
【０２４６】
フォトクロミック部位を側鎖に導入した（Ａ）ロタキサンモノマーの製造
＜製造例３＞  
（３−１）フォトクロミック色素の合成；
下記式（６）
【０２４７】
【化７】
2020076010.tif 000011
【０２４８】
で示される化合物４．７ｇ（１０ｍｍｏｌ）、国際公開第２００６／０２２８２５号パンフレットに記載の方法に従って合成した下記式（７）
【０２４９】
【化８】
2020076010.tif 000012
【０２５０】
で示される化合物  ５．３ｇ（１５ｍｍｏｌ）、ｐ−トルエンスルホン酸ピリジニウム塩０．２５（１ｍｍｏｌ）にトルエン１００ｍＬを加え、７５℃で１時間加熱撹拌した。室温まで冷却した後、水１００ｍＬで３回洗浄し、有機層を減圧留去した。得られた残渣を、シリカゲルカラムクロマトグラフィーにより精製し、下記式（８）
【０２５１】
【化９】
2020076010.tif 000013
【０２５２】
で示される化合物６．２ｇを得た。収率は７７％であった。
【０２５３】
上記式（８）で示される化合物６．２ｇ（７．７ｍｍｏｌ）、コハク酸無水物１．５５ｇ（１５．５ｍｍｏｌ）、トリエチルアミン１．９５ｇ（１９．３ｍｍｏｌ）にジクロロメタン２００ｍＬを加え、室温で１２時間撹拌した。氷冷を行った後、１０％塩酸をｐＨが1になるまでゆっくり加え、分液を行った。水２５０ｍＬで３回洗浄し、有機層を減圧留去した。得られた残渣を、シリカゲルクロマトグラフィーにより精製し、下記式（９）
【０２５４】
【化１０】
2020076010.tif 000014
【０２５５】
で示される化合物６．６ｇ（７．３ｍｍｏｌ）を得た。収率は９５％であった。
【０２５６】
（３−２）ポリロタキサンの調製；
前記ＰＥＧ６０００ｄｉａｍｉｎｅ  １５ｇおよびＨＰ−α−ＣＤ  ４８ｇをイオン交換水６０ｍＬに溶解させた。４℃で２日間静置した後、４−（４，６−ジメトキシ−１，３，５−トリアジン−２−イル）−４−メチルモルホリニウムクロリド（ＤＭＴ−ＭＭ）６．５ｇ及び３，５−ジメトキシ安息香酸３．６ｇを加え、さらに２日間撹拌した後、透析チューブにて透析することでヒドロキシプロピル化ポリロタキサンを得た（１０ｇ、収率４０％）。得られたヒドロキシプロピル化ポリロタキサンは、１Ｈ−ＮＭＲおよびＧＰＣで同定し、所望の構造を有するヒドロキシプロピル化ポリロタキサンであることを確認した。なお、ヒドロキシプロピル基による環状分子のＯＨ基への修飾度は０．２であり、ＧＰＣ測定により重量平均分子量は１５０００であった。（Ａ）ロタキサンモノマーの重合性官能基は水酸基である。
【０２５７】
（３−３）ロタキサンモノマーへのフォトクロミック色素の導入；
上記（５−２）で作製したロタキサンモノマー  ４５５ｍｇ、上記式（９）で示されるフォトクロミック色素  ２８０ｍｇ（０．２９ｍｍｏｌ）、ジシクロヘキシルカルボジイミド５６ｍｇにＴＨＦ１０ｍＬを加え、室温で２５時間撹拌した。ＴＬＣ（薄層クロマトグラフ法）により、上記式（２２）で示される化合物の消失を確認した後、析出物をろ別した。得られた溶液をメタノール中に滴下し、析出した固体を回収し、乾燥することで、下記式（１０）
【０２５８】
【化１１】
2020076010.tif 000015
【０２５９】
で示されるフォトクロミック部位を含む側鎖を有するフォトクロミック性ロタキサンモノマー４８８ｍｇを得た。
【０２６０】
（３−４）フォトクロミックロタキサンへの側鎖の導入；
上記で得られた、フォトクロミック部位を含む側鎖を有するフォトクロミック性ロタキサンモノマー４５０ｍｇを、ε−カプロラクトン１５０ｍｇに加え８０℃で溶解させた混合液を調製した。この混合液を、乾燥窒素をブローさせながら１１０℃で１時間攪拌した後、２−エチルヘキサン酸錫（ＩＩ）の５０ｗｔ％キシレン溶液０．６ｇを加え、１００℃で１時間攪拌した。その後、キシレンを添加し、不揮発濃度が約３５質量％の側鎖を導入したポリカプロラクトン修飾ポリロタキサンキシレン溶液を得た。得られたポリカプロラクトン修飾ポリロタキサンキシレン溶液をヘキサン中に滴下し、回収し、乾燥させることにより色素結合ポリロタキサンモノマー：ＰＲ３を６００ｍｇ取得した。
【０２６１】
なお、１Ｈ−ＮＭＲおよびＧＰＣ測定により、ε−カプロラクトンの平均重合度は１０、ＧＰＣ測定によりＰＲ３の重量平均分子量は４５０００であった。ＰＲ３の特性を表３にまとめた。
・側鎖に導入された重合性官能基（水酸基）のモル数  ０．３４ｍｍｏｌ／ｇ。
・１分子当たりのフォトクロミック部位の数  ６。
【０２６２】
＜比較製造例２＞
国際公開第２０１３／０９９８４２号パンフレットに記載の方法に従って、軸分子の鎖状部分が分子量２，０００のポリエチレングリコールで形成され、かつ両端の嵩高い基がアダマンチル基であり、環状分子がαシクロデキストリン環であり、プロピルオキシ基を介して、上記式（９）で示されるフォトクロミック色素が１ＣＤ当たり１分子、ε−カプロラクトンが平均で１０分子開環重合した色素結合ポリロタキサンモノマー：ｐｒ２を合成した。なお、ＧＰＣ測定によりｐｒ２の重量平均分子量は１１５０００であった。ｐｒ２の特性を表３にまとめた。
・側鎖に導入された重合性官能基（水酸基）のモル数  ０．６６ｍｍｏｌ／ｇ。
・１分子当たりのフォトクロミック部位の数  １０。
【０２６３】
【表３】
2020076010.tif 000016
【０２６４】
＜実施例３＞  
硬化性組成物の調製、及びフォトクロミック硬化体の作製・評価
（硬化性組成物の調製）
下記処方により、各成分を十分に混合し、フォトクロミック硬化性組成物を調製した。
処方；
（Ａ）フォトクロミック部位を含む側鎖を有するフォトクロミック性ロタキサンモノマー  ＰＲ３（製造例３で製造）  ７２ｍｇ  （色素量（フォトクロミック部位）：９．６μｍｏｌ）。
【０２６５】
（Ｂ）重合性モノマー組成物
（Ｂ１）ノルボルネンメタンジイソシアネート：４．５８ｇ。
（Ｂ３）ペンタエリスリトール テトラキス（３−メルカプトプロピオネート）：５．４２ｇ。
【０２６６】
（Ｃ）重合硬化促進剤
ジメチルスズジクロライド  １０ｍｇ。
【０２６７】
（フォトクロミック硬化体の作製と評価）
上記配合の硬化性組成物を用い、練り込み法にてフォトクロミック硬化体を得た。重合方法は以下に示す。
【０２６８】
上記硬化性組成物を十分に脱泡した後、離型処理を施したガラスモールドとエチレン−酢酸ビニル共重合体からなるガスケットで構成された、厚さ２ｍｍの鋳型よりなるモールド型に注型した。次いで、３０℃から９５℃まで徐々に昇温しながら、１５時間かけて硬化させた。重合終了後、フォトクロミック硬化体を鋳型のガラスから取り外し、フォトクロミック性の評価を行なった。
【０２６９】
なお、フォトクロミック性（最大吸収波長、発色濃度、退色速度）の評価に関しては以下のようにして行った。評価結果を表４にまとめた。
【０２７０】
〔評価項目〕
（１）最大吸収波長（λｍａｘ）：（株）大塚電子工業製の分光光度計（瞬間マルチチャンネルフォトディテクタ−ＭＣＰＤ１０００）により求めた発色後の最大吸収波長である。該最大吸収波長は発色時の色調に関係する。表には平均値を示した。
【０２７１】
（２）発色濃度｛ε（１２０）−ε（０）｝：前記最大吸収波長における、１２０秒間光照射した後の吸光度｛ε（１２０）｝と光照射前の吸光度ε（０）との差。この値が高いほどフォトクロミック性が優れているといえる。また屋外で発色させたとき発色色調を目視により評価した。表には平均値を示した。
【０２７２】
（３）退色速度〔ｔ１／２（ｓｅｃ．）〕：１２０秒間光照射後、光の照射を止めたときに、試料の前記最大吸収波長における吸光度が｛ε（１２０）−ε（０）｝の１／２まで低下するのに要する時間。この時間が短いほどフォトクロミック性が優れているといえる。
【０２７３】
＜比較例２＞
比較製造例２で合成したフォトクロミック部位を含む側鎖を有するフォトクロミック性ロタキサンモノマー：ｐｒ２  １１０ｍｇ  （色素量（フォトクロミック部位）：９．６μｍｏｌ）を用いた以外は、実施例６と同様の方法でフォトクロミック硬化体を作製し評価した。評価結果を表４にまとめた。
【０２７４】
【表４】
2020076010.tif 000017
【０２７５】
包接数が本発明の要件を満足するロタキサンモノマーを使用した実施例３は、チオウレタンマトリックス中における架橋密度が低減すると考えられる。これにより、フォトクロミック色素の開環−閉環に伴う構造変化を許容する自由空間が生まれ、フォトクロミック性を向上できると考えられる。
【符号の説明】
【０２７６】
１：ポリロタキサン
２：軸分子
３：環状分子
４：嵩高い基
５：側鎖
６：重合性官能基
７：フォトクロミック部位
【図１】
2020076010.tif 000018